(57)【要約】【課題】安価に大きな面積を有するＣＬＴ（大ＣＬＴ）を形成可能なＣＬＴを提供する。【解決手段】本発明は直交集成板版材（ＣＬＴ）におけるプライおよび／またはプライを構成するラミナをずらして配置させたＣＬＴの側面に凹凸を有するＣＬＴであり、ＣＬＴの側面に形成された凹凸に対して嵌合するタイプのＣＬＴを組み合わせて、大ＣＬＴを作製できるものである。一方のＣＬＴのラミナやプライが他方のＣＬＴの一部になっているので、結合が大きく大きな面積のＣＬＴ（大ＣＬＴ）を作製することが可能である。従来は大ＣＬＴを作製するには、サイズの大きなラミナやプライを使用するため大型のＣＬＴ装置が必要であったが、本発明の側面に凹凸を有するＣＬＴを使用すれば、小型のＣＬＴ装置だけで大ＣＬＴを作成できる。すなわち、材料コスト、装置コスト、作製工数、人件費などすべての費用を大幅に削減できる。【選択図】図１
2017119436.tif 000002
【特許請求の範囲】
【請求項１】
縦方向および／または横方向に接続することが可能な直交集成板（以下、ＣＬＴと称する）であって、
前記ＣＬＴには、構成するラミナおよび／またはプライの一部が前記ＣＬＴの側面に対して、縦方向または横方向へ食み出して凸部を有するＣＬＴ（ＣＬＴ−Ａと称する）、および構成する構成するラミナおよび／またはプライの一部が前記ＣＬＴの側面に対して、縦方向または横方向へへこんで凹部を有するＣＬＴ（ＣＬＴ−Ｂと称する）があり、
前記凸部を有するＣＬＴ−Ａの食み出た凸部のラミナおよび／またはプライは、前記凹部を有するＣＬＴ−Ｂのへこんだ凹部に嵌まることによって、ＣＬＴ同士を接続可能としたＣＬＴ。
【請求項２】
前記ＣＬＴ−Ａと前記ＣＬＴ−Ｂは同一のＣＬＴであることを特徴とする、請求項１に記載のＣＬＴ。
【請求項３】
前記ＣＬＴの一側面（Ｓ−１と称する）およびその対面（Ｓ−３と称する）において、プライを構成するラミナは側面に対して食み出してもおらず、かつへこんでもいないことを特徴とし、
さらに側面Ｓ−１において、プライが側面に対して食み出て凸部を形成し、側面Ｓ−３においてプライがへこんで凹部を形成しており、前記ＣＬＴの側面Ｓ−１と他のＣＬＴの側面Ｓ−３が接続可能であり、
前記ＣＬＴの他の側面（Ｓ−２およびＳ−４と称する）において、プライを構成するラミナは側面に対して食み出して凸部を形成するか、および／またはラミナがへこんで凹部を形成しており、前記ＣＬＴの側面Ｓ−２と他のＣＬＴの側面Ｓ−４が接続可能であることを特徴とする、請求項２に記載のＣＬＴ。
【請求項４】
前記側面Ｓ−１において、最上面から数えて奇数番目または偶数番目のプライが側面に対して食み出して凸部を形成していることを特徴とする、請求項３に記載のＣＬＴ。
【請求項５】
前記ＣＬＴの一側面（Ｓ−１と称する）およびその対面（Ｓ−３と称する）において、プライを構成するラミナは側面に対して食み出してもおらず、かつへこんでもいないことを特徴とし、
さらに側面Ｓ−１において、プライが側面に対して食み出て凸部を形成し、側面Ｓ−３においてプライがへこんで凹部を形成しており、前記ＣＬＴの側面Ｓ−１と他のＣＬＴの側面Ｓ−３が接続可能であり、
前記ＣＬＴの他の側面（Ｓ−２およびＳ−４と称する）において、プライを構成するラミナは側面に対して食み出してもおらず、かつへこんでもいないことを特徴とし、
さらに側面Ｓ−２において、プライが側面に対して食み出て凸部を形成し、側面Ｓ−４においてプライがへこんで凹部を形成しており、前記ＣＬＴの側面Ｓ−２と他のＣＬＴの側面Ｓ−４が接続可能であることを特徴とする、請求項３に記載のＣＬＴ。
【請求項６】
前記側面Ｓ−１において、最上面から数えて奇数番目または偶数番目のプライが側面に対して食み出して凸部を形成していることを特徴とする、請求項５に記載のＣＬＴ。
【請求項７】
前記側面Ｓ−３において、最上面から数えて奇数番目または偶数番目のプライが側面に対して食み出して凸部を形成していることを特徴とする、請求項５または６に記載のＣＬＴ。
【請求項８】
複数枚のラミナからなるプライが複数枚積層された２組のＣＬＴ（ＣＬＴ−Ｊ−１、ＣＬＴ−Ｊ−２）の前方において、奇数層目のプライにおいて複数枚のラミナが幅方向に並べられており、偶数層目のプライにおいては、１枚のラミナの（長手方向）側面がＣＬＴの前方を向いており、各プライの厚みはすべて同じｔであり、
ＣＬＴ−Ｊ−１において、１層目のプライの前方において、前方面が通常位置にあるラミナと前方面が通常位置のラミナに対してラミナの厚み分（ｔ）だけ飛び出たラミナの２種類から成り、偶数（２ｎ）｛ｎ＝１、２、３、・・・｝層目のプライの前方において、プライの前方に配置されたラミナの前方側面位置はその下層の２ｎ−１層目のプライにおいて通常位置に配置されたラミナの前方面よりｔだけ後退しており、奇数（２ｎ＋１）｛ｎ＝１、２、３、・・・｝層目のプライの前方において、前方面が通常位置にあるラミナと前方面が通常位置のラミナに対してｔだけ飛び出たラミナの２種類から成ることを特徴とし、
ＣＬＴ−Ｊ−２において、１層目のプライの前方において、前方面が通常位置にあるラミナと前方面が通常位置のラミナに対してｔだけへこんだラミナの２種類から成り、偶数（２ｎ）｛ｎ＝１、２、３、・・・｝層目のプライの前方において、プライの前方に配置されたラミナの前方側面位置はその下層の２ｎ−１層目のプライにおいて通常位置に配置されたラミナの前方面よりｔだけ後退しており、奇数（２ｎ＋１）｛ｎ＝１、２、３、・・・｝層目のプライの前方において、前方面が通常位置にあるラミナと前方面が通常位置のラミナに対してｔだけへこんだラミナの２種類から成ることを特徴とし、
ここで、ＣＬＴ−Ｊ−１の飛び出したラミナに対応する部分がＣＬＴ-Ｊ−２ではラミナがへこんでおり、ＣＬＴ−Ｊ−１の通常位置にあるラミナに対応する部分がＣＬＴ-Ｊ−２ではラミナが通常位置にあることを特徴とし、
ＣＬＴ−Ｊ−１およびＣＬＴ−Ｊ−２のそれぞれの前方において直角方向から合わせることによって、９０度の角度で交わるＬ字形のＣＬＴ壁を作製することを特徴とする、ＣＬＴ同士を接続可能としたＣＬＴ。
【請求項９】
奇数層（２ｍ＋１：ｍ＝１、２、３、・・・）のプライが積層された２つの集成材から成る２組の組合せ集成材（ＧＬＴ−Ｊ−３とＧＬＴ−Ｊ−４、ＧＬＴ−Ｊ−５とＧＬＴ−Ｊ−６）において、各プライを構成するラミナの数は同じであり、かつ幅は同じであり、プライの厚みは等しいことを特徴とし、
ＧＬＴ−Ｊ−３において、奇数枚目のラミナの前方面は、各プライに拘わらず同じ位置にあり、ＧＬＴ−Ｊ−３における奇数層目のプライにおいて、各プライに拘わらず偶数枚目のラミナの前方面は同じ位置にあるとともに奇数枚目のラミナの前方面に対してｘ１だけ飛び出しており、さらにＧＬＴ−Ｊ−３における偶数層目のプライにおいて、各プライに拘わらず偶数枚目のラミナの前方面は同じ位置にあるとともに奇数枚目のラミナの前方面に対してｘ２だけへこんでいることを特徴とし、
ＧＬＴ−Ｊ−４において、奇数枚目のラミナの前方面は、各プライに拘わらず同じ位置にあり、ＧＬＴ−Ｊ−４における奇数層目のプライにおいて、各プライに拘わらず偶数枚目のラミナの前方面は同じ位置にあるとともに奇数枚目のラミナの前方面に対してｙ１だけ飛び出しており、さらにＧＬＴ−Ｊ−４における偶数層目のプライにおいて、各プライに拘わらず偶数枚目のラミナの前方面は同じ位置にあるとともに奇数枚目のラミナの前方面に対してｙ１＋ｙ２だけ飛び出していることを特徴とし、
ＧＬＴ―Ｊ−５はＧＬＴ−Ｊ−３と同一構造であり、ＧＬＴ―Ｊ−６はＧＬＴ−Ｊ−４と同一構造であり、ＧＬＴ−Ｊ−３およびＧＬＴ−Ｊ−４を前方面において対応するラミナを合わせて嵌めることによって、奇数枚目のＧＬＴ−Ｊ−３のラミナの前方面と奇数枚目のＧＬＴ−Ｊ−３のラミナの前方面との間にｘ１＋ｙ１の隙間が形成され、
ここで、ｘ１＋ｙ１は集成材の厚みに等しいことを特徴とし、
前記隙間に対して、ＧＬＴ―Ｊ−５およびＧＬＴ―Ｊ−６を上下反転させて前記隙間にＧＬＴ―Ｊ−５およびＧＬＴ―Ｊ−６の飛び出し部（凸部）を入れてＧＬＴ―Ｊ−５およびＧＬＴ―Ｊ−６の対応するラミナを合わせて嵌めることによって、ＧＬＴ−Ｊ−３とＧＬＴ−Ｊ−４との組合せ集成材がＧＬＴ―Ｊ−５とＧＬＴ―Ｊ−６との組合せ集成材と十字形に交叉することを特徴とする、集成材同士を接続可能とした集成材。
【請求項１０】
奇数層（２ｍ＋１：ｍ＝１、２、３、・・・）のプライが積層された２つのＣＬＴから成る２組の組合せＣＬＴ（ＣＬＴ−Ｊ−７とＣＬＴ−Ｊ−８、ＣＬＴ−Ｊ−９とＣＬＴ−Ｊ−１０）（すべてのＣＬＴの積層プライ数は同じ枚数である）において、奇数層目のプライを構成するラミナの長手方向は偶数層目のプライを構成するラミナの長手方向と直交するＣＬＴであり、
偶数層目のプライを構成するラミナの数および幅は同じであり、ラミナの枚数は偶数枚であり、各ＣＬＴ同士において対応するプライの厚みは等しく、各ＣＬＴにおいて、偶数層目のラミナの長手方向の一方を前方としたとき、
ＣＬＴ−Ｊ−７の前方面において、偶数層目のプライにおける奇数枚目のラミナの前方面は、偶数枚目のラミナの前方面よりｘ３だけへこんでおり、偶数層目のプライにおける偶数枚目のラミナの前方面は、奇数層目のプライにおいて前方にあるラミナの前方側面と同じ位置にあり、
ＣＬＴ−Ｊ−８の前方面において、偶数層目のプライにおける奇数枚目のラミナの前方面は、偶数枚目のラミナの前方面よりｙ３だけ飛び出しており、偶数層目のプライにおける偶数枚目のラミナの前方面は、奇数層目のプライにおいて前方にあるラミナの前方側面と同じ位置にあり、
ＣＬＴ−Ｊ−９の前方面において、偶数層目のプライにおける偶数枚目のラミナの前方面は、奇数枚目のラミナの前方面よりｘ４だけへこんでおり、偶数層目のプライにおける奇数枚目のラミナの前方面は、奇数層目のプライにおいて前方にあるラミナの前方側面と同じ位置にあり、
ＣＬＴ−Ｊ−１０の前方面において、偶数層目のプライにおける偶数枚目のラミナの前方面は、奇数枚目のラミナの前方面よりｙ４だけ飛び出しており、偶数層目のプライにおける奇数枚目のラミナの前方面は、奇数層目のプライにおいて前方にあるラミナの前方側面と同じ位置にあり、
ＣＬＴ−Ｊ−７およびＣＬＴ−Ｊ−８を前方面において対応するラミナを合わせて嵌めることによって、偶数枚目のラミナ同士の前面においてｙ３−ｘ３の隙間が形成され、
ここで、ｙ３−ｘ３はＣＬＴの厚みに等しいか小さいいかのいずれかであり、ｙ４−ｘ４はＣＬＴの厚みからその最外側のプライの厚みを引いたものに等しいか小さいかのいずれかであることを特徴とし、
前記隙間に対して、ＣＬＴ―Ｊ−１０の飛び出し部（凸部）を入れてＣＬＴ―Ｊ−９の対応するラミナを合わせて嵌めることによって、ＣＬＴ−Ｊ−７とＣＬＴ−Ｊ−８との組合せＣＬＴがＣＬＴ―Ｊ−９とＣＬＴ―Ｊ−１０との組合せＣＬＴと十字形に交叉することを特徴とする、ＣＬＴ同士を接続可能としたＣＬＴ。
【請求項１１】
奇数層（２ｍ＋１：ｍ＝１、２、３、・・・）のプライが積層された２つのＣＬＴから成る
２組の組合せＣＬＴ（ＣＬＴ−Ｊ−１１とＣＬＴ−Ｊ−１２、ＣＬＴ−Ｊ−１３とＣＬＴ−Ｊ−１４）（すべてのＣＬＴの積層プライ数は同じ枚数である）において、奇数層目のプライを構成するラミナの長手方向は偶数層目のプライを構成するラミナの長手方向と直交するＣＬＴであり、
偶数層目のプライを構成するラミナの数および幅および厚み（ｔ）は同じであり、ラミナの枚数は奇数枚であり、各ＣＬＴにおいて、偶数層目のラミナの長手方向の一方を前方としたとき、
ＣＬＴ−Ｊ−１１の前方面において、偶数層目のプライにおける奇数枚目のラミナの前方面は、偶数枚目のラミナの前方面よりｘ５だけへこんでおり、偶数層目のプライにおける偶数枚目のラミナの前方面は、奇数層目のプライにおいて前方にあるラミナの前方側面と同じ位置にあり、
ＣＬＴ−Ｊ−１２の前方面において、偶数層目のプライにおける奇数枚目のラミナの前方面は、偶数枚目のラミナの前方面よりｙ５だけ飛び出しており、偶数層目のプライにおける偶数枚目のラミナの前方面は、奇数層目のプライにおいて前方にあるラミナの前方側面と同じ位置にあり、
ＣＬＴ−Ｊ−１３の前方面において、最外側のプライにおいて前方にあるラミナの前方側面はすべて同じ位置にあり、偶数層目のプライにおける奇数枚目のラミナの前方面は、最外側のプライにおいて前方にあるラミナの前方側面よりｙ６だけ飛び出しており、偶数層目のプライにおける偶数枚目のラミナの前方面は、奇数枚目のラミナの前方面よりｙ７だけ飛び出しており、奇数層目のプライ（最外側のプライを除く）において前方にあるラミナの前方側面は、最外側のプライにおいて前方にあるラミナの前方側面よりｙ６だけ飛び出しており、
ＣＬＴ−Ｊ−１４はＣＬＴ−Ｊ−１３と同じ構造であり、
ＣＬＴ−Ｊ−１１およびＣＬＴ−Ｊ−１２を前方面において対応するラミナを合わせて嵌めることによって、偶数枚目のラミナ同士の前面においてｙ５−ｘ５の隙間が形成されることを特徴とし、
ここで、ｙ５−ｘ５＝ＣＬＴの厚み−２ｔ、ｙ６＝ｔ、２ｙ７＝ＣＬＴの厚み−２ｔとしたとき、
前記隙間の一方側から、ＣＬＴ―Ｊ−１３の飛び出し部（凸部）を入れ、前記隙間の他方側からＣＬＴ―Ｊ−１４の飛び出し部（凸部）を入れて、ＣＬＴ−Ｊ−１１およびＣＬＴ−Ｊ−１２の組合せＣＬＴに嵌め込むことによって、ＣＬＴ−Ｊ−１３とＣＬＴ−Ｊ−１４との組合せＣＬＴがＣＬＴ―Ｊ−１１とＣＬＴ―Ｊ−１２との組合せＣＬＴと十字形に交叉することを特徴とする、ＣＬＴ同士を接続可能としたＣＬＴ。
【請求項１２】
奇数層（２ｍ＋１：ｍ＝１、２、３、・・・）のプライが積層された２つのＣＬＴから成る
２組の組合せＣＬＴ（ＣＬＴ−Ｊ−１５とＣＬＴ−Ｊ−１６、ＣＬＴ−Ｊ−１７とＣＬＴ−Ｊ−１８）（すべてのＣＬＴの積層プライ数は同じ枚数である）において、奇数層目のプライを構成するラミナの長手方向は偶数層目のプライを構成するラミナの長手方向と直交するＣＬＴであり、
偶数層目のプライを構成するラミナの数および幅および厚み（ｔ）は同じであり、ラミナの枚数は奇数枚であり、各ＣＬＴにおいて、偶数層目のラミナの長手方向の一方を前方としたとき、
ＣＬＴ−Ｊ−１５の前方面において、偶数層目のプライにおける奇数枚目のラミナの前方面は、偶数枚目のラミナの前方面よりｘ５だけへこんでおり、偶数層目のプライにおける偶数枚目のラミナの前方面は、奇数層目のプライにおいて前方にあるラミナの前方側面と同じ位置にあり、
ＣＬＴ−Ｊ−１６の前方面において、偶数層目のプライにおける奇数枚目のラミナの前方面は、偶数枚目のラミナの前方面よりｙ５だけ飛び出しており、偶数層目のプライにおける偶数枚目のラミナの前方面は、奇数層目のプライにおいて前方にあるラミナの前方側面と同じ位置にあり、
ＣＬＴ−Ｊ−１７の前方面において、奇数層目のプライにおいて前方にあるラミナの前方側面はすべて同じ位置にあり、偶数層目のプライにおける奇数枚目のラミナの前方面は、奇数層目のプライにおいて前方にあるラミナの前方側面と同じ位置にあり、偶数層目のプライにおける偶数枚目のラミナの前方面は、奇数枚目のラミナの前方面よりｙ７だけ飛び出しており、
ＣＬＴ−Ｊ−１８はＣＬＴ−Ｊ−１７と同じ構造であり、
ＣＬＴ−Ｊ−１５およびＣＬＴ−Ｊ−１６を前方面において対応するラミナを合わせて嵌めることによって、偶数枚目のラミナ同士の前面においてｙ５−ｘ５の隙間が形成されることを特徴とし、
ここで、ｙ５−ｘ５＝ＣＬＴの厚み−２ｔ、２ｙ７＝ＣＬＴの厚み−２ｔとしたとき、
前記隙間の一方側から、ＣＬＴ―Ｊ−１７の飛び出し部（凸部）を入れ、前記隙間の他方側からＣＬＴ―Ｊ−１８の飛び出し部（凸部）を入れて、ＣＬＴ−Ｊ−１５およびＣＬＴ−Ｊ−１６の組合せＣＬＴに嵌め込むことによって、ＣＬＴ−Ｊ−１７とＣＬＴ−Ｊ−１８との組合せＣＬＴがＣＬＴ―Ｊ−１５とＣＬＴ―Ｊ−１６との組合せＣＬＴと十字形に交叉することを特徴とする、ＣＬＴ同士を接続可能としたＣＬＴ。
【請求項１３】
木材を接続する接続用ＣＬＴであって、前記接続用ＣＬＴは前記接続用ＣＬＴを構成するラミナの一部が飛び出ているか、および／またはへこんでおり（以下、凹凸または凸凹と呼ぶ）、前記接続用ＣＬＴに接続する木材（以下、接続木材と呼ぶ）は、前記接続用ＣＬＴの凹凸に対応して凸凹となっており、前記接続用ＣＬＴの凹凸に接続木材の対応する凸凹が嵌合して固定されることを特徴とする、木材を接続する接続用ＣＬＴ。
【請求項１４】
前記接続用ＣＬＴは土台として用い、防腐処理されたＣＬＴであることを特徴とする、請求項１１に記載のＣＬＴ
【発明の詳細な説明】
【技術分野】
【０００１】
本発明は、直交集成板（ＣＬＴ）に関するもので、従来にない新型構造およびその製造方法に関する。
【背景技術】
【０００２】
ＣＬＴ（Cross  Laminated  Timber）は欧米で発達した積層板であり、日本での名称は直交集成板である。この直交集成板は、ひき板又は小角材をその繊維方向を互いにほぼ平行にして幅方向に並べ又は接着したものを、主としてその繊維方向を互いにほぼ直角にして積層接着した３層以上の積層構造材である。直交集成板では、繊維方向を直角に交差させているため、寸法の変化が小さく寸法安定性が良く、軽量であり、縦および横のどちらの方向にも強度が高いため、面材としての強度が大きいという特徴を有する。さらに、厚い木材にもできるため、遮音性や断熱性や耐火性能も良いという利点もある。このような優れた特性を持つので、欧米では一戸建住宅に使用されているだけでなく、集合住宅、ショッピングセンターや中高層ビルの建材としての利用も進んでいる。日本では、建築基準法により原則として４階建ての木造建築までしか認められていないこともあり、直交集成板の利用が余り進んでいないが、平成２５年に直交集成板の日本農林規格が制定されており、近い将来に大型の木造建築物を建造できるように新基準策定の予定もあるので、今後直交集成板への需要が大きく高まると予想される。
【先行技術文献】
【非特許文献】
【０００３】
【非特許文献１】独立行政法人森林総合研究所発行「森林総研」No.27，pp.4-5
【非特許文献２】直交集成板の日本農林規格（平成２５年１２月２０日農林水産省告示第３０７９号）
【発明の概要】
【発明が解決しようとする課題】
【０００４】
直交集成板（以下ＣＬＴ（Cross  Laminated  Timber）と記載）は、図８（ａ）に示すように、ひき板や小角材を幅方向に多数並べて大きな板材を作製し、その板材の板面に接着剤を塗布して、その上にひき板等を直交させて積層して作製される。（非特許文献１）このＣＬＴを立てれば柱や壁になり、寝かせれば床と梁の役目を果たし、図８（ｂ）に示すように、非常にシンプルに建物を建てることができる。（非特許文献１）図８（ｂ）から分かるように、柱、壁や屋根（天板）は１枚のＣＬＴから構成されており、建物が大型化するほど大きなＣＬＴ部材が必要となる。すなわち、ＣＬＴを長さ方向や幅方向に繋いで大きくするということは考えていないので、大きなＣＬＴを作製するには、長いひき板又は小角材、あるいは幅の広いひき板又は小角材が必要であり、さらにそれらを積層接着させる大きなプレスを有する大型ＣＬＴ製造装置が必要となる。大型ＣＬＴ製造装置を使用しないで大きなＣＬＴを作製する方法として、作製可能な程度の大きなＣＬＴを作製し、そのＣＬＴの側面同士を接着剤で接着する方法があるが、そのようにして作製した接合ＣＬＴは面方向の強度が弱く建物の構造材としては使えない。そこで、接合ＣＬＴの接合部分を結合金具で強固にする方法もあるが、十分な強度を出すには多数の金具が必要となり、工数もかかりコストアップになる。あるいは、接合ＣＬＴの接合部分に柱で支持するという方法もあるが、部材や工数が多くなりコストアップになる。どちらの方法もＣＬＴの特徴を活かしておらず、ＣＬＴにする意味もなくなってしまうという問題がある。（非特許文献２）
【課題を解決するための手段】
【０００５】
ひき板（ラミナと称する）および／またはプライの一部をＣＬＴの側面より食みださせて（飛び出させて）サネ（凸部）を形成するとともに、ラミナおよび／またはプライの一部をＣＬＴの側面よりへこませて凹部を形成するようにして積層接着してＣＬＴを作製する。これらのＣＬＴを縦方向または横方向に接続するときに、食みだしたラミナおよび／またはプライを有するＣＬＴをへこましたラミナおよび／またはプライを有する他のＣＬＴで接続し、ＣＬＴのその食みだしたラミナおよび／またはプライを他のＣＬＴのへこましたラミナおよび／またはプライの部分に嵌め込むようにして接続する。具体的には以下の特徴を有する。
【０００６】
（１）本発明は、縦方向および／または横方向に接続することが可能な直交集成板（以下、ＣＬＴと称する）であって、前記ＣＬＴには、構成するラミナおよび／またはプライの一部が前記ＣＬＴの側面に対して、縦方向または横方向へ食み出して凸部を有するＣＬＴ（ＣＬＴ−Ａと称する）、および構成する構成するラミナおよび／またはプライの一部が前記ＣＬＴの側面に対して、縦方向または横方向へへこんで凹部を有するＣＬＴ（ＣＬＴ−Ｂと称する）があり、前記凸部を有するＣＬＴ−Ａの食み出た凸部のラミナおよび／またはプライは、前記凹部を有するＣＬＴ−Ｂのへこんだ凹部に嵌まることによって、前記ＣＬＴ同士を接続可能としたＣＬＴである。
【０００７】
（２）本発明は、（１）に加えて、前記ＣＬＴ−Ａと前記ＣＬＴ−Ｂは同一のＣＬＴであり、前記ＣＬＴの一側面（Ｓ−１と称する）およびその対面（Ｓ−３と称する）において、プライを構成するラミナは食み出してもおらず、かつへこんでもいないことを特徴とし、さらに側面Ｓ−１において、プライが食み出て（飛び出て）凸部を形成し、側面Ｓ−３においてプライがへこんで凹部を形成しており、前記ＣＬＴの側面Ｓ−１と他のＣＬＴの側面Ｓ−３が接続可能であり、前記ＣＬＴの他の側面（Ｓ−２およびＳ−４と称する）において、プライを構成するラミナは食み出して凸部を形成するか、および／またはラミナがへこんで凹部を形成しており、前記ＣＬＴの側面Ｓ−２と他のＣＬＴの側面Ｓ−４が接続可能であることを特徴とするＣＬＴである。本発明は、さらに、前記側面Ｓ−１において、最上面から数えて奇数番目または偶数番目のプライが食み出して凸部を形成していることを特徴とするＣＬＴである。
【０００８】
（３）本発明は、（１）に加えて、前記ＣＬＴの一側面（Ｓ−１と称する）およびその対面（Ｓ−３と称する）において、側面に対してプライを構成するラミナは食み出してもおらず、かつへこんでもいないことを特徴とし、さらに側面Ｓ−１において、側面に対してプライが食み出て凸部を形成し、側面Ｓ−３においてプライがへこんで凹部を形成しており、前記ＣＬＴの側面Ｓ−１と他のＣＬＴの側面Ｓ−３が接続可能であり、前記ＣＬＴの他の側面（Ｓ−２およびＳ−４と称する）において、プライを構成するラミナは食み出してもおらず、かつへこんでもいないことを特徴とし、さらに側面Ｓ−２において、側面に対してプライが食み出て凸部を形成し、側面Ｓ−４においてプライがへこんで凹部を形成しており、前記ＣＬＴの側面Ｓ−２と他のＣＬＴの側面Ｓ−４が接続可能であることを特徴とするＣＬＴである。本発明は、さらに、前記側面Ｓ−１において、最上面から数えて奇数番目または偶数番目のプライが側面に対して食み出して凸部を形成しており、および／または前記側面Ｓ−３において、最上面から数えて奇数番目または偶数番目のプライが側面に対して食み出して凸部を形成していることを特徴とするＣＬＴである。
【発明の効果】
【０００９】
本発明は直交集成板（ＣＬＴ）におけるプライおよび／またはプライを構成するラミナをずらして配置させたＣＬＴの側面に凹凸を有するＣＬＴであり、ＣＬＴの側面に形成された凹凸に対して嵌合するタイプのＣＬＴを組み合わせて、大ＣＬＴを作製できるものである。一方のＣＬＴのラミナやプライが他方のＣＬＴの一部になっているので、結合が大きく大きな面積のＣＬＴ（大ＣＬＴ）を作製することが可能である。従来は大ＣＬＴを作製するには、サイズの大きなラミナやプライを使用するため大型のＣＬＴ装置が必要であったが、本発明の側面に凹凸を有するＣＬＴを使用すれば、小型のＣＬＴ装置だけで大ＣＬＴを作成できる。すなわち、材料コスト、装置コスト、作製工数、人件費などすべての費用を大幅に削減できる。
【図面の簡単な説明】
【００１０】
【図１】図１は、本発明のＣＬＴの弟一の実施形態を示す図である。
【図２】図２は、ＣＬＴ（小ＣＬＴ−Ａ）を組み合わせて大ＣＬＴを作製する状態を示す図である。
【図３】図３は、本発明の別の実施形態を示す図である。
【図４】図４は、ＣＬＴ（小ＣＬＴ−Ａ）を組み合わせて大ＣＬＴを作製する状態を示す図である。
【図５】図５は、本発明のＣＬＴを作製する方法について示す図である。
【図６】図６は、本発明のＣＬＴを作製する方法について示す図である。
【図７】図７は、本発明のＣＬＴを作製する方法について示す図である。
【図８】従来のＣＬＴを作製する方法と応用例について示す図である。
【図９】図９は、本発明の第３の実施形態を示す図である。
【図１０】図１０は、本発明の第４の実施形態を示す図である。
【図１１】図１１は、２組のＣＬＴを２つ使用して、十字形に組み合わせたＣＬＴを示す図である。
【図１２】図１２は、本発明の第５の実施形態を示す図である。
【図１３】図１３は、図１２で示すＣＬＴと組み合わせて十字形組合せＣＬＴを作製するもうひと組のＣＬＴ（ＣＬＴ−Ｋ−７、ＣＬＴ−Ｋ−８）を示す図である。
【図１４】図１４は、２組のＣＬＴを２つ使用して、十字形に組み合わせたＣＬＴを示す図である。
【図１５】図１５は、本発明の第６の実施形態を示す図である。
【図１６】図１６は、接続部材ＣＬＴ−Ｋ−９を土台として用いて、柱を固定する状態を示す図である。
【図１７】図１７は、接続部材ＣＬＴ−Ｋ−９を土台として用いて、梁を固定する状態を示す図である。
【図１８】図１８は、本発明の第７の実施形態を示す図である。
【図１９】図１９は、本発明の第７の実施形態を示す図である。
【図２０】図２０は、第７の実施形態を用いた十字形に交叉するＣＬＴ壁を示す図である。
【図２１】図２１は、第７の実施形態（変形）を用いた十字形に交叉するＣＬＴ壁を示す図である。
【発明を実施するための形態】
【００１１】
図１は、本発明のＣＬＴの弟一の実施形態を示す図である。木材の繊維方向がひき板の長手方向にほぼ一致するようにひき板を作製する。ひき板はＣＬＴを構成する最小単位であるが、大きなＣＬＴを作製するためには、小さなひき板をその繊維方向を互いにほぼ平行にして長さ方向に接合接着して調整したものも含むので、混同しないためにラミナと呼ぶ。また、ラミナには小角材をその繊維方向を互いにほぼ平行にして幅方向に接着したもの及びそれをさらに長さ方向に接合接着したものも含まれる。
【００１２】
長さｕij、幅ｗij、厚さｔiを有するラミナＬijを作製する。（ここで、ｉは積層するプライを最上層から数えた数、ｊは各プライにおけるラミナを１枚目からの数を示す。ｊ＝１、２、３、・・、ｎj、ｉ＝１、２、３、・・、ｍ：ｎｊはｊ層目のプライのラミナの総数、ｍは積層するプライの総数）ＣＬＴはラミナを幅方向に並べて面を作り、その面に接着剤を塗って、その面にさらにラミナを並べて積層したものである。この層の１つ１つをプライというが、一層目（最上層）のプライをＰ１と称する。Ｐ１は、厚さｔ1、長さｕ1j、幅ｗ1jのラミナＬ1jをｎ1枚（j＝１〜ｎ1）ラミナの幅方向に並べたもの（これらを幅方向に接着剤を用いて接着しても良い）である。同様に、二層目のプライＰ２は、厚さｔ2、長さｕ2j、幅ｗ2jのラミナＬ2jをｎ2枚（ｊ＝１〜ｎ2）ラミナの幅方向に並べたもの（これらを幅方向に接着剤を用いて接着しても良い）である。
【００１３】
同様に、ｉ層目のプライＰiは、厚さｔi、長さｕij、幅ｗijのラミナをｎj枚（j＝１〜ｎj）ラミナの幅方向に並べたもの（これらを幅方向に接着剤を用いて接着しても良い）である。最下層ｍ層目のプライＰmは、厚さｔm、長さｕmj、幅ｗmjのラミナをｎm枚（j＝１〜ｎm）ラミナの幅方向に並べたもの（これらを幅方向に接着剤を用いて接着しても良い）である。以上から、ｊはプライのラミナ1枚目からのラミナの数を表し、ｉはプライの最上層からの枚数を表すことが分かる。
【００１４】
図１に示す場合は、奇数層目（ｉ＝１、３、５、・・・）のプライＰiを構成するラミナの繊維方向はラミナ１２で示す繊維方向Ｙ（Ｙ方向＝紙面において上下方向）であり、偶数層目（ｉ＝２、４、６、・・・）のプライＰiを構成するラミナの繊維方向はラミナ１１で示す繊維方向Ｘ（Ｘ方向＝紙面において左右方向）である。すなわち、ＸとＹは直交する関係にある。尚、奇数目のプライと偶数層目のプライは取りかえても良い。
【００１５】
プライＰiの面は平坦であるため、構成するラミナＬijの厚さは同じｔiである。図１に示すように、本発明の弟一の実施形態のＣＬＴでは、最上面から数えて奇数層目の各プライＰiにおいて、ＣＬＴの１つの面およびその反体の面におけるラミナＬijは片側に側面に対して食み出し凸部（これをサネとも言う）形成したり、片側に側面に対してへこんで凹部を形成したりしている。ここで食み出したり、へこんだりしている側面の基準は、種々考えられる。食み出す部分だけの場合は、食みだしていない部分の面積と食みだす部分の面積のうち広い方を側面とすれば良い。食みだす部分とへこんだ部分と中間の部分があるときは、やはり最も面積の広い部分を側面としても良いし、それらの平均位置を側面としても良い。尚、どのように側面を定義しても本発明の本質が変化する分けではない。大面積のＣＬＴを作製するときは、１つのＣＬＴ（これを小ＣＬＴ−Ａとする）に対して別のＣＬＴ（これを小ＣＬＴ−Ｂとする）を横方向または縦方向に大きな面（平坦な面）を形成するように接続していき、大きなＣＬＴ（大ＣＬＴと称する）を形成できる。すなわち、小ＣＬＴ−ＡのラミナＬijの食み出した部分を、小ＣＬＴ−ＢのラミナLijのへこんだ部分に嵌めていく。完全に嵌まり、お互いの側面がぴったりと合わさるためには、小ＣＬＴ−ＡのラミナＬijの食み出した部分の位置が小ＣＬＴ−ＢのラミナＬijのへこんだ部分の位置が一致し、かつ小ＣＬＴ−ＡのラミナＬijの食み出した部分の大きさ（食み出し量、幅、高さ）が小ＣＬＴ−ＢのラミナＬijのへこんだ部分（の窪み）の大きさ（食み出し量、幅、高さ）とほぼ同じになっている必要がある。同一のＣＬＴの場合には奇数層目の各プライＰiを構成するラミナの長さｕijが同じ（ｕij＝Ｕａ：ｉは奇数）であり、かつ偶数層目の通常プライの幅（ラミナを幅方向に並べたときの総幅）Ｗi（Ｗi＝Σwij：iは偶数）も同じ（Wi＝Wａ）であり、さらにＵａ＝Ｗａである必要がある。
【００１６】
また、最上面から数えて偶数層目（ｉ＝２、４、６、・・・）の各プライＰi（ｉは偶数）は、プライを構成するラミナは食み出してもへこんでもいない通常の直方体状のプライである。この通常プライに積層接着するプライは、ラミナが食み出すか、またはへこんでいるプライ（すなわち、偶数層目のプライ）である。図１に示すように、奇数層目のプライのラミナが食み出してもへこんでもいない面、すなわち両端のラミナの（長手方向の）側面の位置を、通常プライの側面位置に対して一定量ずらすように配置する。すなわち、ラミナが食み出しもへこんでもいないＣＬＴの１つの側面において、奇数層目のプライに対して、通常プライを食み出すか、またはへこまして配置する。大面積のＣＬＴを作製するときは、１つのＣＬＴ（これを小ＣＬＴ−Ａとする）に対して別のＣＬＴ（これを小ＣＬＴ−Ｂとする）を横方向または縦方向に大きな面（平坦な面）を形成するように接続していき、大きなＣＬＴ（大ＣＬＴと称する）を形成できる。すなわち、小ＣＬＴ−ＡのプライＰiの食み出した部分を、小ＣＬＴ−ＢのプライＰiのへこんだ部分に嵌めていく。完全に嵌まり、お互いの側面がぴったりと合わさるためには、小ＣＬＴ−ＡのプライＰiの食み出した部分の位置が小ＣＬＴ−ＢのプライＰiのへこんだ部分の位置が一致し、かつ小ＣＬＴ−ＡのプライＰiの食み出した部分の大きさ（食み出し量、幅、高さ）が小ＣＬＴ−ＢのプライＰiのへこんだ部分（の窪みの）大きさ（食み出し量、幅、高さ）とほぼ同じになっている必要がある。同一のＣＬＴの場合には、偶数層目の通常プライの長さＵi（Ｕi＝ｕij＝ｕi：ｉは偶数）が同じ（Ｕｉ＝Ｕｂ：ｉは偶数）であり、奇数層目のプライの幅（ラミナを幅方向に並べたときの総幅）Ｗｉ（Ｗｉ＝Σwij：ｉは奇数）も同じ（Wｉ＝Wｂ）であり、さらにＵｂ＝Ｗｂである必要がある。
【００１７】
以上のように、小ＣＬＴの一方向（図１では前後方向）の側面には食み出したラミナＬijが１つまたは複数存在するが、そこに接続する小ＣＬＴの接続面には対応する箇所に１つまたは複数のへこんだラミナＬijが配置されており、その面で隙間なくラミナが嵌め込まれるようにする。また、小ＣＬＴの他方向（図１では左右方向）の側面には食み出したプライが１つまたは複数存在するが、そこに接続する小ＣＬＴの接続面には対応する箇所に１つまたは複数のへこんだプライが配置されており、その面で隙間なくプライが嵌め込まれるようにする。これらを繰り返してＣＬＴを接続することによって、大面積の面を持つ大ＣＬＴを作製できる。ラミナ同士およびプライ同士がお互いに嵌まり込んでいるので、結合が強く強度の大きな大面積を有する大ＣＬＴが実現できる。尚、ラミナが食み出した側面（図１では前方面）において、へこんだラミナの部分が存在しても良く、ラミナがへこんだ側面（図１では後方面）において、食み出たラミナが存在しても良い。要するにこれに嵌まるＣＬＴの側面のラミナが食み出した部分とへこんだ部分が対応していれば良い。
同様に、偶数番目のプライが食み出た側面（（図１では右方側面）においても、偶数番目のプライがへこんでいたり、奇数番目のプライが食み出ていても良い。偶数番目のプライがへこんだ側面（（図１では左方側面）においても、偶数番目のプライがへこんでいたり、奇数番目のプライが食み出ていても良い。要するにこれに嵌まるＣＬＴの側面のプライが食み出した部分とへこんだ部分が対応していれば良い。ＣＬＴの側面のプライが多数食み出して凸部を有しているので、本発明のＣＬＴは鋸歯状サネを有するＣＬＴまたは櫛歯状サネを有するＣＬＴと称しても良い。
【００１８】
以上、添え字を活用して、第一の実施形態について一般的に述べたが、５枚のラミナから構成されるプライが５層積層したＣＬＴについて、もう少し詳細に述べる。
図１（ｃ）に示すＣＬＴ（小ＣＬＴ）は、５層のプライＰi（ｉ＝１〜５）から構成され、各プライＰiは５枚のラミナＬij（ｊ＝１〜５）からなる。最上層のプライＰ1は、図１（ａ）に示すように、紙面左側からラミナＬ11、Ｌ12、Ｌ13、Ｌ14、Ｌ15の５枚のラミナが幅方向に接続している。これら５枚のラミナの木材の繊維方向はラミナ１２と同じＹ方向である。各ラミナの厚みは同じでｔ1であり、プライＰ1は平坦な上面および下面を持つ。ラミナＬ12およびＬ14は、他のラミナの（紙面の）後側面に対して（紙面の）後方向に食み出している。逆にラミナＬ12およびＬ14は、他のラミナの（紙面の）前側面に対して（紙面の）後方向にへこんでいる。５枚のラミナの長さｕ11、ｕ12、ｕ13、ｕ14、ｕ15は異なっていても良いが、作製を容易にするには同じ長さとした方が良いので、ここでは同じ長さＵ1とする。（ｕ11＝ｕ12＝ｕ13＝ｕ14＝ｕ15＝Ｕ1）また、３枚のラミナＬ11、Ｌ13、Ｌ15の上下の側面もそろえた方が、作製が容易である。ラミナＬ12およびＬ14の食み出し量（長さ）｛ｂ11、ｂ13｝は異なっていても良いが、この食み出し長さも同じ方が作製しやすい。（ｂ11＝b13＝b1）５枚のラミナの長さが同じなので、ラミナのへこみ量（長さ）｛ａ12、ａ14｝はラミナの食み出し量（長さ）に等しい。すなわち、ラミナＬ12およびＬ14の食み出し量（長さ）をｂ1、へこみ量（長さ）をａ1（a12＝ａ14＝ａ1）とすれば、ａ1＝ｂ1となる。プライＰ1の幅Ｗ1（ラミナを幅方向に並べて接続した場合の幅で、Ｘ方向の長さ）は、５枚のラミナの幅ｗ11、ｗ12、ｗ13、ｗ14、ｗ15の総和となる。（Ｗ1＝ｗ11＋ｗ12＋ｗ13＋ｗ14＋ｗ15）
【００１９】
図１（ｂ）は2層目のプライＰ2の構造を示す図である。２層目のプライＰ2を構成する５枚のラミナＬ21、Ｌ22、Ｌ23、Ｌ24、Ｌ25の長手方向は１層目のプライＰ1の長手方向と直交している。それらの木材の繊維方向は１層目のプライＰ1の木材の繊維方向Ｙとほぼ直交しており、ラミナ１１で示すＸ方向である。２層目のプライＰ2は通常のプライであり、ラミナＬijは食み出してもへこんでもおらず、直方体形状である。従って、５枚のラミナＬ21、Ｌ22、Ｌ23、Ｌ24、Ｌ25の長さｕ2j（ｊ＝１〜５）は等しい。（ｕ2j＝Ｕ2）また、プライＰ2の幅Ｗ２（ラミナを幅方向に並べて接続した場合の幅で、Ｙ方向の長さ）は、５枚のラミナの幅ｗ21、ｗ22、ｗ23、ｗ24、ｗ25の総和となる。（Ｗ2＝ｗ21＋ｗ22＋ｗ23＋ｗ24＋ｗ25）高さは、ｔ2である。
【００２０】
３層目のプライＰ3は、その構造はプライＰ1と同じである。５枚のラミナの長さｕ31、ｕ32、ｕ33、ｕ34、ｕ35は異なっていても良いが、作製を容易にするには同じ長さとした方が良いので、ここでは同じ長さＵ3とする。（ｕ31＝ｕ32＝ｕ33＝ｕ34＝ｕ35＝Ｕ3）ラミナのへこみ量（長さ）｛ａ32、ａ34｝はラミナの食み出し量（長さ）に等しい。すなわち、ラミナＬ32およびＬ34の食み出し量（長さ）をｂ3（ｂ31＝b33＝b3）、へこみ量（長さ）をａ3（a32＝ａ34＝ａ3）とすれば、ａ3＝ｂ3となる。プライＰ3の幅Ｗ3（ラミナを幅方向に並べて接続した場合の幅で、Ｘ方向の長さ）は、５枚のラミナの幅ｗ31、ｗ32、ｗ33、ｗ34、ｗ35の総和となる。（Ｗ3＝ｗ31＋ｗ32＋ｗ33＋ｗ34＋ｗ35）高さは、ｔ3である。
【００２１】
４枚目のプライＰ4は通常のプライであり、その構造は２層目のプライＰ2と同じである。従って、５枚のラミナＬ41、Ｌ42、Ｌ43、Ｌ44、Ｌ55の長さｕ4j（ｊ＝１〜５）は等しい。（ｕ4j＝Ｕ4）また、プライＰ4の幅Ｗ4（ラミナを幅方向に並べて接続した場合の幅で、Ｙ方向の長さ）は、５枚のラミナの幅ｗ41、ｗ42、ｗ43、ｗ44、ｗ45の総和となる。（Ｗ4＝ｗ41＋ｗ42＋ｗ43＋ｗ44＋ｗ45）高さは、ｔ4である。
【００２２】
５層目のプライＰ5は、その構造はプライＰ1、Ｐ3と同じである。５枚のラミナの長さｕ51、ｕ52、ｕ53、ｕ54、ｕ55は異なっていても良いが、作製を容易にするには同じ長さとした方が良いので、ここでは同じ長さＵ5とする。（ｕ51＝ｕ52＝ｕ53＝ｕ54＝ｕ55＝Ｕ5）ラミナのへこみ量（長さ）｛ａ52、ａ54｝はラミナの食み出し量（長さ）に等しい。すなわち、ラミナＬ52およびＬ54の食み出し量（長さ）をｂ5（ｂ51＝b53＝b5）、へこみ量（長さ）をａ5（a52＝ａ54＝ａ5）とすれば、ａ5＝ｂ5となる。プライＰ5の幅Ｗ5（ラミナを幅方向に並べて接続した場合の幅で、Ｘ方向の長さ）は、５枚のラミナの幅ｗ51、ｗ52、ｗ53、ｗ54、ｗ55の総和となる。（Ｗ5＝ｗ51＋ｗ52＋ｗ53＋ｗ54＋ｗ55）高さは、ｔ5である。
【００２３】
図１（ａ）に示すプライＰ１は図１（ｂ）に示すプライＰ２の上面に積層接着される。プライＰ１の木材の繊維方向ＹとプライＰ２の木材の繊維方向Ｘは直交するようにプライＰ１とプライＰ２は積層接着されるが、図１（ｃ）に示すように、図１（ｃ）に示すＣＬＴ（ＣＬＴ−Ａと称する）の右側面において、プライＰ２はプライＰ１に対して右方向（Ｘ方向：プライＰ２のラミナの長手方向）に食み出している。（食み出し量（長さ）またはずれ量ｃ１）反対側の左側面において、プライＰ２はプライＰ１に対して右方向（Ｘ方向）にへこんでいる。（へこみ量（長さ）またはずれ量ｃ１’）プライＰ１の幅Ｗ１とプライＰ２の長さＵ２が等しい（Ｗ１＝Ｕ２）ときは、ｃ１＝ｃ１’となる。 また、Ｙ方向（プライＰ１のラミナの長手方向）に関して、ＣＬＴ―Ａの前側面において、プライＰ１のラミナＬ14はプライＰ２に対して後方向へへこんでいる。（へこみ量（長さ）またはずれ量ｄ１’） プライＰ１のラミナＬ12もプライＰ２に対して後方向へへこんでいるが、そのへこみ量はｄ１’と異なるように設定もできるが、製造容易さから同じへこみ量とした方が良い。ＣＬＴ―Ａの後側面（背面）において、ラミナＬ12およびラミナＬ14はプライＰ２に対して後方向へ食み出している。（へこみ量（長さ）またはずれ量ｄ１）プライＰ２の幅Ｗ2とラミナＬ14の長さ（ｕ14＝Ｕ１）とが等しい（Ｕ１＝Ｗ２）ときは、ｄ１＝ｄ１’となる。また、ラミナＬ11、Ｌ13およびＬ15は、ＣＬＴ−Ａの前側面においてａ1−ｄ1’だけプライ２に対して食み出ており、ＣＬＴ−Ａの後側面においてｂ1−ｄ1だけプライ２に対してへこんでいるので、ａ1＝ｂ1、ｄ1’＝ ｄ1のときは、食み出し量とへこみ量は同じである。（プライ２とプライ３、プライ３とプライ４、プライ４とプライ５についても同様である。）
【００２４】
プライＰ２の下面にプライＰ３が積層接着される。図１（ｃ）に示すＣＬＴ（ＣＬＴ−Ａと称する）の右側面において、プライＰ２はプライＰ３に対して右方向（Ｘ方向：プライＰ２のラミナの長手方向）に食み出している。（食み出し量（長さ）またはずれ量ｃ2）反対側の左側面において、プライＰ２はプライＰ３に対して右方向（Ｘ方向）にへこんでいる。（へこみ量（長さ）またはずれ量ｃ2’）プライＰ３の幅Ｗ３とプライＰ２の長さＵ２が等しい（Ｗ３＝Ｕ２）ときは、ｃ２＝ｃ２’となる。 また、Ｙ方向（プライＰ３のラミナの長手方向）に関して、ＣＬＴ―Ａの前側面において、プライＰ３のラミナＬ34はプライＰ２に対して後方向へへこんでいる。（へこみ量（長さ）またはずれ量ｄ２’） プライＰ３のラミナＬ32もプライＰ２に対して後方向へへこんでいるが、そのへこみ量はｄ２’と異なるように設定もできるが、製造容易さから同じへこみ量とした方が良い。ＣＬＴ―Ａの後側面（背面）において、ラミナＬ32およびラミナＬ34はプライＰ２に対して後方向へ食み出している。（へこみ量（長さ）またはずれ量ｄ2）プライＰ２の幅Ｗ2とラミナＬ34の長さ（ｕ34＝Ｕ３）とが等しい（Ｕ３＝Ｗ２）ときは、ｄ２＝ｄ２’となる。
【００２５】
プライＰ３の下面にプライＰ４が積層接着される。図１（ｃ）に示すＣＬＴ（ＣＬＴ−Ａと称する）の右側面において、プライＰ４はプライＰ３に対して右方向（Ｘ方向：プライＰ４のラミナの長手方向）に食み出している。（食み出し量（長さ）またはずれ量ｃ３）反対側の左側面において、プライＰ４はプライＰ３に対して右方向（Ｘ方向）にへこんでいる。（へこみ量（長さ）またはずれ量ｃ３’）プライＰ３の幅Ｗ３とプライＰ４の長さＵ４が等しい（Ｗ３＝Ｕ４）ときは、ｃ３＝ｃ３’となる。 また、Ｙ方向（プライＰ３のラミナの長手方向）に関して、ＣＬＴ―Ａの前側面において、プライＰ３のラミナＬ34はプライＰ４に対して後方向へへこんでいる。（へこみ量（長さ）またはずれ量ｄ３’） プライＰ３のラミナＬ32もプライＰ４に対して後方向へへこんでいるが、そのへこみ量はｄ３’と異なるように設定もできるが、製造容易さから同じへこみ量とした方が良い。ＣＬＴ―Ａの後側面（背面）において、ラミナＬ32およびラミナＬ34はプライＰ４に対して後方向へ食み出している。（へこみ量（長さ）またはずれ量ｄ３）プライＰ４の幅Ｗ４とラミナＬ34の長さ（ｕ34＝Ｕ３）とが等しい（Ｕ３＝Ｗ４）ときは、ｄ３＝ｄ３’となる。
【００２６】
プライＰ４の下面にプライＰ５が積層接着される。図１（ｃ）に示すＣＬＴ（ＣＬＴ−Ａと称する）の右側面において、プライＰ４はプライＰ５に対して右方向（Ｘ方向：プライＰ４のラミナの長手方向）に食み出している。（食み出し量（長さ）またはずれ量ｃ4）反対側の左側面において、プライＰ２はプライＰ３に対して右方向（Ｘ方向）にへこんでいる。（へこみ量（長さ）またはずれ量ｃ4’）プライＰ５の幅Ｗ５とプライＰ４の長さＵ４が等しい（Ｗ５＝Ｕ４）ときは、ｃ４＝ｃ４’となる。 また、Ｙ方向（プライＰ３のラミナの長手方向）に関して、ＣＬＴ―Ａの前側面において、プライＰ５のラミナＬ54はプライＰ４に対して後方向へへこんでいる。（へこみ量（長さ）またはずれ量ｄ４’） プライＰ３のラミナＬ52もプライＰ４に対して後方向へへこんでいるが、そのへこみ量はｄ４’と異なるように設定もできるが、製造容易さから同じへこみ量とした方が良い。ＣＬＴ―Ａの後側面（背面）において、ラミナＬ52およびラミナＬ54はプライＰ４に対して後方向へ食み出している。（へこみ量（長さ）またはずれ量ｄ４）プライＰ４の幅Ｗ４とラミナＬ54の長さ（ｕ54＝Ｕ５）とが等しい（Ｕ５＝Ｗ４）ときは、ｄ４＝ｄ４’となる。
【００２７】
以上のように、ＣＬＴ−ＡはプライＰ１〜Ｐ５は左右方向（Ｘ方向）および／または前後方向（Ｙ方向）へずらして配置されているので、これと雄雌の関係にあるＣＬＴ（ＣＬＴ−Ｚとする）を作製すれば、ＣＬＴ−ＡとＣＬＴ−Ｚは横方向（Ｘ方向）および縦方向（Ｙ方向）に隙間なく合わせることができ、大きな面積の大ＣＬＴを作製できる。尚、ずれ量（食み出し量、へこみ量）は、ＣＬＴの端部に配置されるラミナの幅の５％〜８０％の範囲に設定するのが良い。５％以下だとＣＬＴ同士を組み合わせたときの結合が弱く、８０％以上だと組合せ前の個々のＣＬＴの端部に配置されるラミナが不安定となったり、組立て時に不具合を生じたりする恐れがある。従って、プライの端部に配置されるラミナの幅を他のラミナに比べて幅を広くしておけば、ずらし量に余裕ができる。また、ずらし量をＣＬＴの端部に配置されるラミナの幅の４０％〜６０％にしたときに、ＣＬＴ同士の結合を最大にできる。図１に示すＣＬＴ−Ａでは、ラミナの数を５枚としたが、一般の場合について述べたように、もっとラミナの数が多くても良いし、プライを構成する数をプライによって変えても良い。ただし、製造上は、ラミナに合わせた型枠でラミナを外側から押さえるので、ラミナの幅や長さを合わせた方が良い。奇数番目のプライについては、隣接するラミナ同士をずらして配置しているが、一部のラミナだけをずらしてプライを作製しても良い。また、プライについても、隣接するプライ同士をずらして配置しているが、一部のプライだけをずらしてＣＬＴを作製することもできる。結合したときの強度は異なるが、ＣＬＴの組合せ方法やプライの作製方法に合わせて、使用環境を考慮して設定すれば良い。ただし、隣接するラミナをずらし、隣接するプライをずらした図１に示す構造が、ＣＬＴを組み合わせた後の大ＣＬＴの結合が大きい。
【００２８】
図２は、ＣＬＴ（小ＣＬＴ−Ａ）を組み合わせて大ＣＬＴを作製する状態を示す図である。同じＣＬＴ−Ａを用いて大ＣＬＴを作製するのが製造上はコストを安くできる。すなわち、同じＣＬＴを多数作製すれば量産化が簡単でコストも低減できる。ラミナやプライ、ＣＬＴ全体を押さえる型枠、プレス装置が少なくて済み、条件設定も容易となる。上述したように、同じＣＬＴを接続するには、Ｕ１＝Ｗ２＝Ｕ３＝Ｗ４＝Ｕ５、およびＷ１＝Ｕ２＝Ｗ３＝Ｕ４＝Ｗ５の関係を満たせば良い。そのようにして作製したＣＬＴ−Ａを組み合わせると図２に示すように大ＣＬＴを容易に作製できる。すなわち、ＣＬＴ−Ａの一つ（ＣＬＴ−Ａ−１１とする）に対して、図１に示すＣＬＴ−Ａ（ＣＬＴ−Ａ−１１）の前側面はＣＬＴ−Ａ（ＣＬＴ−Ａ−１２とする）の後側面と雄雌関係になっているので、ＣＬＴ−Ａ−１１とＣＬＴ−Ａ−１２はぴったりと嵌まる。また、ＣＬＴ−Ａ（ＣＬＴ−Ａ−１１）の右側面とＣＬＴ−Ａ（ＣＬＴ−Ａ−２１とする）の左側面と雄雌関係になっているので、ＣＬＴ−Ａ−１１とＣＬＴ−Ａ−２１はぴったりと嵌まる。次にＣＬＴ−Ａ−１２の右側面とＣＬＴ―Ａ−２１の前側面にＣＬＴ−Ａ（ＣＬＴ−Ａ−２２とする）を合わせるためには、ＣＬＴ−Ａ−２２を前方から後方向へ（図２の⇒方向へ）スライドさせて、ＣＬＴ−Ａ−１２の右側面にＣＬＴ−Ａ−２２の左側面を、ＣＬＴ―Ａ−２１の前側面にＣＬＴ−Ａ−２２の後側面を合わせることができる。（ＣＬＴ−Ａの左右側面は前後方向（Ｙ方向）には凹凸がないのでスライド可能である。）これを繰り返せば、任意の大きさ（小ＣＬＴの整数倍）の大ＣＬＴを作製できる。尚、大ＣＬＴの端面はＣＬＴ−Ａの側面の凹凸ができるので、これを防止するには大ＣＬＴの端面に配置するＣＬＴについては、端面側となる側面について凹凸がない平坦な側面を持つＣＬＴをあらかじめ作製しておけば良い。端面側とならない側面については雄雌の関係になるような側面を作製することは当然である。
【００２９】
従来大ＣＬＴを作製するには、長いラミナを作製し、そのラミナを幅方向に並べて、必要な枚数のプライを積層接着する必要があった。長く広幅のラミナを作製するには、フィンガー加工や幅はぎ等で複数木材を接合していく必要があり工数もかかりコスト高にもなる。大きなＣＬＴを作製する型枠やプレス装置も大型のものが必要となり、ＣＬＴのサイズ以上の設備コストが必要である。たとえば、本発明では、１〜２ｍサイズのＣＬＴを作製すれば、４ｍ×４ｍの大ＣＬＴの場合は１６個〜４個の組合せを行なえば良い。尚、ＣＬＴを厚くするのは容易なので、余りコスト高にはならない。
【００３０】
図３は、本発明の別の実施形態を示す図である。図３で示すＣＬＴは、通常の直方体状のプライを隣接するプライに対してＸ方向（左右方向）および／またはＹ方向にずらした場合を示す図である。１層目のプライＰ１は、図３（ａ）に示すように、木材の繊維方向がＸ方向であり長手方向がＸ方向であるラミナＬ11、Ｌ12、Ｌ13、Ｌ14、Ｌ15から成る通常の直方体形状のプライであり、長さ（ラミナの縦方向すなわち長手方向であり、Ｘ方向）がＵ１、幅（ラミナの横方向すなわち幅方向であり、Ｙ方向）がＷ１、厚さがｔ１の大きさを有する。図１（ｂ）で示すプライＰ２と同じ構造である。
【００３１】
２層目のプライＰ２は、図３（ｂ）に示すように、木材の繊維方向がＹ方向であり長手方向がＹ方向であるラミナＬ21、Ｌ22、Ｌ23、Ｌ24、Ｌ25から成る通常の直方体形状のプライであり、長さ（ラミナの縦方向すなわち長手方向であり、Ｙ方向）がＵ２、幅（ラミナの横方向すなわち幅方向であり、Ｘ方向）がＷ２、厚さがｔ２の大きさを有する。１層目のプライＰ１と２層目のプライＰ２は木材の繊維方向が直交する。３層目のプライＰ３（長さＵ３、幅Ｗ３、厚さｕ３）およびプライＰ５（長さＵ５、幅Ｗ５、厚さｕ５）は、構造がプライＰ１と同じである。４層目のプライＰ４（長さＵ４、幅Ｗ４、厚さｕ４）は、構造がプライＰ２と同じである。
【００３２】
これらのプライＰ１〜Ｐ５を互いにずらしながら積層接着してＣＬＴ（ＣＬＴ-Ｅと称する）を作製する。Ｐ１はＰ２に対してＹ方向についてａ１、Ｘ方向についてｂ１（ずれ量、食み出し量、へこみ量）ずらして積層接着する。Ｐ２はＰ３に対してＹ方向についてａ２、Ｘ方向についてｂ２（ずれ量、食み出し量、へこみ量）ずらして積層接着する。
Ｐ３はＰ４に対してＹ方向についてａ３、Ｘ方向についてｂ３（ずれ量、食み出し量、へこみ量）ずらして積層接着する。Ｐ４はＰ５に対してＹ方向についてａ４、Ｘ方向についてｂ４（ずれ量、食み出し量、へこみ量）ずらして積層接着する。
【００３３】
このＣＬＴ−Ｅに対して各側面の凹凸に合わせた側面を有するＣＬＴを作製すれば、大ＣＬＴを作製できる。同じＣＬＴ（たとえば、ＣＬＴ−Ｅ）を使用して大ＣＬＴを作製するためには、Ｕ１＝Ｗ２＝Ｕ３＝Ｗ４＝Ｕ５、Ｗ１＝Ｕ２＝Ｗ３＝Ｕ４＝Ｗ５である必要がある。図４はそのようにして作製したＣＬＴ（ＣＬＴ-Ｅ）をＸ方向およびＹ方向に接続して大ＣＬＴを作製する状態を示す図である。
【００３４】
同じＣＬＴ−Ｅを用いて大ＣＬＴを作製するのが製造上はコストを安くできる。すなわち、同じＣＬＴを多数作製すれば量産化が簡単でコストも低減できる。ラミナやプライ、ＣＬＴ全体を押さえる型枠、プレス装置が少なくて済み、条件設定も容易となる。ＣＬＴ−Ｅの一つ（ＣＬＴ−Ｅ−１１とする）に対して、図３に示すＣＬＴ−Ｅ（ＣＬＴ−Ｅ−１１）の前側面はＣＬＴ−Ｅ（ＣＬＴ−Ｅ−１２とする）の後側面と雄雌関係になっているので、ＣＬＴ−Ｅ−１１とＣＬＴ−Ｅ−１２はぴったりと嵌まる。また、ＣＬＴ−Ｅ（ＣＬＴ−Ｅ−１１）の右側面とＣＬＴ−Ｅ（ＣＬＴ−Ｅ−２１とする）の左側面と雄雌関係になっているので、ＣＬＴ−Ｅ−１１とＣＬＴ−Ｅ−２１はぴったりと嵌まる。次にＣＬＴ−Ｅ−１２の右側面とＣＬＴ―Ｅ−２１の前側面にＣＬＴ−Ｅ（ＣＬＴ−Ｅ−２２とする）を合わせるためには、ＣＬＴ−Ｅ−２２を前方から後方向（図２の⇒方向）へ、または右方から左方向（図２の⇒方向）へスライドさせて、ＣＬＴ−Ｅ−１２の右側面にＣＬＴ−Ｅ−２２の左側面を、ＣＬＴ―Ｅ−２１の前側面にＣＬＴ−Ｅ−２２の後側面を合わせることができる。（ＣＬＴ−Ｅの左右側面は前後方向（Ｙ方向）には凹凸がないのでスライド可能である。
【００３５】
また、ＣＬＴ−Ｅの前後側面は左右方向（Ｘ方向）には凹凸がないのでスライド可能である。）これを繰り返せば、任意の大きさ（小ＣＬＴの整数倍）の大ＣＬＴを作製できる。尚、大ＣＬＴの端面はＣＬＴ−Ｅの側面の凹凸ができるので、これを防止するには大ＣＬＴの端面に配置するＣＬＴについては、端面側となる側面について凹凸がない平坦な側面を持つＣＬＴをあらかじめ作製しておけば良い。端面側とならない側面については雄雌の関係になるような側面を作製することは当然である。図３に示すタイプのＣＬＴ−Ｅは、左右前後のどちらでもスライドさせて接合できるので、大ＣＬＴを作製しやすい。しかも通常の直方体状のプライだけで作製できるという利点もある。図３では、隣接するプライをずらしているが、一部のプライだけずらす方法でも作製できる。たとえば、図３に示す５枚プライの積層ＣＬＴでは、中央のプライＰ３だけを他のプライに対してずらすこともできる。そのとき、中央のプライＰ３の厚みを他のプライより厚くしておけばＣＬＴの強度も大きくなる。５層よりも少ないプライ（２層〜４層プライ）でも本発明のＣＬＴは可能であり、５層より多いプライ（６層以上のプライ）を積層したＣＬＴでも本発明のＣＬＴを作製できる。プライのずらし方も適用する建物の大きさや強度やコスト等から適合する方法を選択すれば良い。
【００３６】
図５〜図７は、本発明の鋸歯状サネを有するＣＬＴを作製する方法について示す図である。本発明のＣＬＴは各プライについて異なる型枠を用いてプライを構成するラミナを水平方向に固定して各プライを積層圧着する。図５は各プライを積層して加圧圧着するプレス装置の状態を示す断面模式図であり、図５（ａ）はラミナおよびプライを積層配置した状態で加圧前の状態、図５（ｂ）は加圧中の状態を示す。図５（ａ）に示すように、プレス台Ｇ２の上に必要な枚数のプライ（Ｐi）を積層配置する。この状態ではプライ同士は接着していないので、ラミナやプライの水平方向位置は正確でなくても良い。各プライおよびラミナの端面はずれて配置されるので、その位置が動かないように水平方向から型枠Ｆ２およびＦ４が配置される。この型枠Ｆ２およびＦ４はプライおよびラミナのずれ量（食み出し量、へこみ量）に対応して、高さ方向（ＣＬＴの厚み方向）に凹凸状の型Ｓiが形成されている。型Ｓｉの大きさ（幅方向サイズ）は各ラミナやプライＰｉ「と同じサイズに形成されている。紙面の前方および後方にも型枠（Ｆ１、Ｆ３）は配置される。各プライの接合面には接着剤が塗布されている。ラミナをこの状態で並べるときは、ラミナの側面（幅方向）に接着剤を塗布しラミナを幅方向に接着することもできる。ラミナを並べて積層し配置した（この状態ではラミナやプライは移動可能なので比較的ラフに配置できる）後、図５（ｂ）に示すように、水平方向から型枠Ｆ２、Ｆ４（およびＦ１、Ｆ３）を閉じてラミナおよびプライを水平方向から押さえて、水平方向の位置決めを行なう。各プライやラミナの位置は型枠Ｆ２、Ｆ４（およびＦ１、Ｆ３）に取りつけられた型Ｓｉの凹凸形状に従って決定される。水平位置決めが決定された状態で上下からプレスＧ１およびＧ２により積層されたプライＰｉを適切な条件（圧力、温度や雰囲気など）で加圧して、プライ同士およびラミナ同士を接着する。プレスＧ１には型Ｓｐが取り付けられており、この型ＳｐがプライＰiをプレスするが、プライＰiは平坦であるから、この型Ｓｐも接触面が平坦である。｛図５（ｂ）｝接着が完了したら、プレスおよび型枠Ｆ（Ｆ１〜Ｆ４）から完成ＣＬＴを取り出す。
【００３７】
図６は各プライの平面状態を示す図である。プライＰｉを構成するラミナＬijの配置状態に合わせて型枠Ｆ１〜Ｆ４に型Ｓijが取り付けられている。図６に示すラミナＬijは、端面がずれて（食み出したり、へこんだりしている）いるプライＰiなので、（プライやラミナの幅方向において）それに応じて型枠Ｆ２およびＦ４の型Ｓijに凹凸が形成されている。型Ｓijの大きさ（幅方向サイズ）はラミナＬijの幅方向サイズと同じである。プライＰiやラミナＬijは長手方向には平坦であるから、それに対応して型枠Ｆ１およびＦ３の型Ｓm+1およびＳm+2は平坦である。ラミナＬijを並べて配置した後に、図６（ｂ）に示すように、水平方向に型枠Ｆ１〜Ｆ４を閉じてラミナＬijを水平方向に押さえて、プライＰiにおけるラミナＬijの配置状態が決定される。型Ｓijの凹凸状態に合わせてラミナLijの位置が固定される。各プライＰｉが図６（ｂ）の状態で積層されており、この状態で紙面に垂直方向に積層されたプライがプレスされて（図５（ｂ）に示す状態）、プライ同士が積層接着する。
【００３８】
図７はラミナＬijのずれがない通常プライの平面状態を示す図である。型枠Ｆ１〜Ｆ４にそれぞれ取り付けた型Ｓi1〜Ｓi4は平坦な型である。ラミナＬijを並べた後（図７（ａ）、水平方向に型枠Ｆ１〜Ｆ４を閉じてラミナＬijを水平方向に押さえて、整列配置させて、通常プライの状態に決定する。（図７（ｂ））各プライＰｉが図６（ｂ）の状態で積層されており、この状態で紙面に垂直方向に積層されたプライがプレスされて（図５（ｂ）に示す状態）、プライ同士が積層接着する。
【００３９】
以上詳細に説明した様に、本発明は直交集成板（ＣＬＴ）におけるプライおよび／またはプライを構成するラミナをずらして配置させたＣＬＴの側面に凹凸を有する（鋸歯状サネまたは櫛歯状サネを有する）ＣＬＴであり、ＣＬＴの側面に形成された凹凸に対して嵌合するタイプのＣＬＴを組み合わせて、大ＣＬＴを作製できるものである。一方のＣＬＴのラミナやプライが他方のＣＬＴの一部になっているので、結合が大きく大きな面積のＣＬＴ（大ＣＬＴ）を作製することが可能である。従来は大ＣＬＴを作製するには、サイズの大きなラミナやプライを使用するため大型のＣＬＴ装置が必要であったが、本発明の側面に凹凸を有する（鋸歯状サネまたは櫛歯状サネを有する）ＣＬＴを使用すれば、小型のＣＬＴ装置だけで大ＣＬＴを作成できる。すなわち、材料コスト、装置コスト、作製工数、人件費などすべての費用を大幅に削減できる。ＣＬＴ作製に必要な条件等は非特許文献２等に記載された内容を適用できる。
【００４０】
図９は、本発明の第３の実施形態を示す図であり、縦方向に接続する方法を示す図である。図１〜図３に示す実施形態は、横方向（平面的）に接続するＣＬＴを示しているが、建物を建設する場合、柱や壁等を設置する必要があるが、そのためにはＣＬＴを縦方向に接続する必要がある。
【００４１】
本実施形態で使用するＣＬＴ（小ＣＬＴ）は２組の基本構造から成る。その１つの小ＣＬＴ（ＣＬＴ−Ｋ−１）の基本構造は、図９（ａ）に示すように、３層のプライＰ１、Ｐ２、Ｐ３から構成される。１層目のプライＰ１は、３枚のひき板（ラミナ）Ｎ１１、N１２、Ｎ１３（Ｎｉｊ：ｉ＝１．ｊ＝１〜３）を幅方向に並べたもので、真中のラミナＮ１２（幅ｗ１２）が他の（両側の）ラミナＮ１１（幅ｗ１１）、Ｎ１３（幅ｗ１３）より、前方面（ラミナＮｉｊの長手方向）に対してへこませて配置している。２層目のプライＰ２は、４枚のラミナＮ２１、Ｎ２２、Ｎ２３、Ｎ２４（Ｎｉｊ：ｉ＝２、ｊ＝１〜４）をその幅方向に、１層目のラミナの幅方向に対して直角方向へ並べて接続して配置する。３層目のプライＰ３は、３枚のラミナＮ３１、Ｎ３２、Ｎ３３（Ｎｉｊ：ｉ＝３、ｊ＝１〜３）（長さｍ２）をその幅方向に、２層目のラミナの縦（繊維）方向へ並べて接続して配置するとともに、真中のラミナＮ３２（幅ｗ３２）が他のラミナＮ３１（幅ｗ３１）、Ｎ３３（幅ｗ３３）より、前方面（ラミナＮｉｊの長手方向）に対してへこませて配置している。各プライＰ１、Ｐ２およびＰ３を構成する各ラミナの繊維方向は同方向である。１層目のプライＰ１を構成するラミナＮ１１、N１２、Ｎ１３の繊維方向は、２層目にプライＰ２を構成するラミナＮ２１、Ｎ２２、Ｎ２３、Ｎ２４の繊維方向と直交する方向であり、３層目のプライＰ３を構成するラミナＮ３１、Ｎ３２、Ｎ３３の繊維方向と同方向である。
【００４２】
１層目のプライＰ１における中央のラミナＮ１２は、２層目のラミナＮ２１の前方側面Ｎ２１−ＦよりＶ１２だけ後方にへこんでおり、１層目のプライＰ１における中央のラミナＮ１２の隣に接続するラミナＮ１１は、２層目のラミナＮ２１の前方側面Ｎ２１−ＦよりＶ１１だけ後方にへこんでおり、１層目のプライＰ１における中央のラミナＮ１２の隣に接続するラミナＮ１３は、２層目のラミナＮ２１の前方側面Ｎ２１−ＦよりＶ１３だけ後方にへこんでいる。ここで、ｖ１２＞ｖ１１、ｖ１３である。
【００４３】
３層目のプライＰ３における中央のラミナＮ３２の隣に接続するラミナＮ３１は、２層目のラミナＮ２１の前方側面Ｎ２１−ＦよりＶ２１だけ前方に飛び出して（食み出して）おり、３層目のプライＰ３における中央のラミナＮ３２の隣に接続するラミナＮ３３は、２層目のラミナＮ２１の前方側面Ｎ２１−ＦよりＶ２３だけ前方に飛び出している。３層目のプライＰ３における中央のラミナＮ３２は、３層目のプライＰ３におけるラミナＮ３１よりｖ２２だけ後方にへこんでいる。
もう１つの小ＣＬＴ（ＣＬＴ−Ｋ−２）の基本構造は、図９（ｂ）に示すように、３層のプライＰ１’、Ｐ２’、Ｐ３’から構成される。１層目のプライＰ１’は、３枚のひき板（ラミナ）Ｍ１１、Ｍ１２、Ｍ１３（Ｍｉｊ：ｉ＝１．ｊ＝１〜３）を幅方向に並べたもので、真中のラミナＭ１２（幅ｗ１２’）が他のラミナＭ１１（幅ｗ１１’）、Ｍ１３（幅ｗ１３’）より、前方面（ラミナＭｉｊの長手方向）に対して飛び出して配置している。２層目のプライＰ２’は、４枚のラミナＭ２１、Ｍ２２、Ｍ２３、Ｍ２４（Ｍｉｊ：ｉ＝２、ｊ＝１〜４）｛長さｍ２’｝をその幅方向に、１層目のラミナの幅方向に対して直角方向へ並べて接続して配置する。３層目のプライＰ３’は、３枚のラミナＭ３１、Ｍ３２、Ｍ３３（Ｎｉｊ：ｉ＝３．ｊ＝１〜３）をその幅方向に、２層目のラミナの縦（繊維）方向へ並べて接続して配置するとともに、真中のラミナＭ３２が他の（両側の）ラミナＭ３１、Ｍ３３より、前方面（ラミナＮｉｊの長手方向）に対して飛び出して配置している。各プライＰ１’、Ｐ２’およびＰ３’を構成する各ラミナの繊維方向は同方向である。１層目のプライＰ１’を構成するラミナＭ１１、Ｍ１２、Ｍ１３の繊維方向は、２層目のプライＰ２’を構成するラミナＭ２１、Ｍ２２、Ｍ２３、Ｍ２４の繊維方向と直交する方向であり、３層目のプライＰ３を構成するラミナＭ３１、Ｍ３２、Ｍ３３の繊維方向と同方向である。
【００４４】
１層目のプライＰ１’における中央のラミナＭ１２は、隣のラミナＭ１１よりｈ１２だけ前方へ飛び出している。また、１層目のプライＰ１’における中央のラミナＭ１２の隣のラミナＭ１１は２層目のプライＰ２’ ’における最前方のラミナＭ２１の前方側面Ｍ２１−Ｆよりも後方にｈ１１だけへこんでおり、１層目のプライＰ１’における中央のラミナＭ１２の隣のラミナＭ１３は２層目のプライＰ２’ ’における最前方のラミナＭ２１の前方側面Ｍ２１−Ｆよりも後方にｈ１３だけへこんでいる。
【００４５】
３層目のプライＰ３’におけるラミナＭ３１は２層目のプライＰ２’ におけるラミナＭ２１の前方側面Ｍ２１−Ｆよりもｈ２１だけ前方に飛び出ており、３層目のプライＰ３’におけるラミナＭ３２は２層目のプライＰ２’ におけるラミナＭ２１の前方側面Ｍ２１−Ｆよりもｈ２２だけ前方に飛び出ており、３層目のプライＰ３’におけるラミナＭ３３は２層目のプライＰ２’ におけるラミナＭ２１の前方側面Ｍ２１−Ｆよりもｈ２３だけ前方に飛び出ている。ここで、ｈ２２＞ｈ２１、ｈ２３である。
【００４６】
これら２組の小ＣＬＴ（ＣＬＴ−Ｋ−１、２）を組み合わせることによって大ＣＬＴを作製することができる。たとえば、図９（ｃ）に示すように、ＣＬＴ−Ｋ−１に対して、ＣＬＴ−Ｋ−２を上下逆にして、それらの前方面同士を合わせて隙間なく接続し大ＣＬＴを作製できる。このとき、ＣＬＴ−Ｋ−１のプライＰ１の（ラミナ）の厚みをｔ１、プライＰ２の（ラミナ）の厚みをｔ２、プライＰ３の（ラミナ）の厚みをｔ３、およびＣＬＴ−Ｋ−２のプライＰ１’の（ラミナ）の厚みをｔ１’、プライＰ２’の（ラミナ）の厚みをｔ２’、プライＰ３’の（ラミナ）の厚みをｔ３’としたとき、ｔ１＝ｔ３’、 ｔ２＝ｔ２’、 ｔ３＝ｔ１’とする。また、ｖ１１＝ｈ２１、ｖ１２＝ｈ２２、ｖ１３＝ｈ２３、ｖ２１＝ｈ１１、ｖ２２＝ｈ１２、ｖ２３＝ｈ１３、さらにｗ１１＝ｗ３１’、ｗ１２＝ｗ３２’、ｗ１３＝ｗ３３’、ｗ３１＝ｗ１１’、ｗ３２＝ｗ１２’、 ｗ３３＝ｗ１３’、ｍ２＝ｍ２’とする。すなわち、これらの条件下において、飛び出たＭ３２はへこんだＮ１２に入り込み、また、飛び出たＭ１２はへこんだＮ１２に入り込む。また、Ｎ２１の前方側面Ｎ２１−ＦとＭ２１の前方側面Ｍ２１−Ｆを合わせることができ、さらにＮ１１とＭ３１、Ｎ１３とＭ３３のそれぞれの前方面を合わせることができる。以上のように、接続すべきＣＬＴ同士のプライの幅、ラミナの幅、ラミナの長さを同じくして、へこんだ部分と飛び出た部分との長さをそろえることによって、より大きなＣＬＴを作製できる。尚、図９（ｃ）ではＣＬＴの前方同士を合わせたが、後方または側面側に接続する場合も図２または図４に示す場合と同様にして、後方または側面側にへこんだ部分と飛び出た部分を作製して合わせていけば良い。これらを繰り返すことによって、大きなＣＬＴを作製することもできる。
【００４７】
図９（ａ）および（ｂ）に示す小ＣＬＴを組み合わせれば、図９（ｄ）に示すように、ＣＬＴ同士を９０度の角度で連結することもできる。すなわち、ＣＬＴ−Ｋ−１の前方面にＣＬＴ−Ｋ−２の前方面を９０度で（垂直に）組み合わせる。Ｎ３３の前方面に対してＭ３１の前方の上面を、Ｎ３２の前方面に対してＭ３２の前方の上面を、Ｎ３１の前方面に対してＭ３３の前方の露出した上面を合わせる。Ｎ３３、Ｎ３２、Ｎ３１の前方の露出した上面にＭ２１の側面が合う。さらに、Ｎ２１の前方面にＭ２１の前方の上面が合う。Ｎ２１の前方の露出した上面にＭ１１、Ｍ１２、Ｍ１３の前方面が合い、Ｍ１１、Ｍ１２、Ｍ１３の前方の上面にＮ１３、Ｎ１２、Ｎ１１の前方面が合う。ここで、上記の条件に加えて、Ｖ２２＝０（すなわち、Ｎ３２の前方面がＮ２１−Ｆと同一平面となる）、ｈ２２＝ｔ３＋ｔ２、ｖ２１＝ｖ２３＝ｔ３’、ｈ２１＝ｈ２３＝ｔ２、ｖ１１＝ｖ１３＝ｔ２’、ｈ１１＝ｈ１２＝ｈ１３＝ｔ１、ｗ３１＝ｗ３３＝ｗ１１＝ｗ１３＝ｗ３１’＝ｗ３３’＝ｗ１１’＝ｗ１３’、ｗ１２＝ｗ３２＝ｗ１２’＝ｗ３２’である必要がある。尚、プライＰ１、Ｐ３、Ｐ１’、Ｐ３’におけるラミナの幅はすべて同じくし、またプライＰ２、Ｐ２’の長さをすべて同じくし、各ラミナの厚みをすべて同じくすると各プライおよび小ＣＬＴを作製しやすい。
【００４８】
このように、第３の実施形態ではＣＬＴ同士を９０度の角度で連結することができ、たとえばこれらを壁にすれば部屋の仕切り（壁）として用いることができる。また、たとえば、一方を床板とすれば、他方は垂直壁（柱）とすることができる。あるいは、家の外壁の角部分をこれらのＣＬＴで構成することができる。小ＣＬＴ同士は結合部分の寸法を正確に作製すれば接合部材を使用することなく強固に結合することができる。あるいは、くぎ、ボルト、ネジ、その他の接合金具、接着剤等の接合部材を用いて小ＣＬＴ同士を強固に結合することもできる。たとえば、図９（ｄ）に示すように、長ビス、長ネジ、長ボルト等２１を両方の（小）ＣＬＴにおける９０度に結合した部分に渡して強固に小ＣＬＴ同士を接合することができる。
【００４９】
ここで、図９に示す方式を一般化する。複数枚のプライが積層された２組のＣＬＴ（ＣＬＴ−Ｊ−１、ＣＬＴ−Ｊ−２）であり（各ＣＬＴにおけるプライの積層数は同じである）、奇数層目のプライを構成するラミナの長手方向は偶数層目のプライを構成するラミナの長手方向とほぼ直交する。ＣＬＴの前方において、奇数層目のプライにおいて複数枚のラミナが幅方向に並べられている。奇数層目のプライにおいて並べるラミナの数および幅はすべて同じとする。偶数層目のプライにおいては、１枚のラミナの（長手方向）側面がＣＬＴの前方を向いている。ＣＬＴであるから、奇数枚目のラミナの繊維方向と偶数番目のラミナの繊維方向はほぼ直交している。ＣＬＴ−Ｊ−１およびＣＬＴ−Ｊ−２におけるプライの厚みは同じ（ｔとする）である。すなわち、ＣＬＴを構成するラミナの厚みは同じである。
【００５０】
２組のＣＬＴのうちの一方のＣＬＴ（ＣＬＴ−Ｊ−１）では、１層目のプライの前方において、前方面が通常位置にあるラミナと前方面が通常位置のラミナに対して飛び出たラミナの２種類から成り、飛び出たラミナの飛び出し量はラミナの厚み分（ｔ）である。２層目のプライの前方において、前方に配置されたラミナの（長手方向）前方側面の位置は、１層目のプライにおける通常位置に配置されたラミナの前方面からｔだけ後方にある。（すなわち、へこんでいる。）３層目のプライの前方において、前方面が通常位置にあるラミナと前方面が通常位置のラミナに対して飛び出たラミナの２種類から成り、飛び出たラミナの飛び出し量はラミナの厚み分（ｔ）である。また、３層目のプライの通常位置にあるラミナの前方面は２層目のプライの前方に配置されたラミナの前方側面位置よりｔだけ後方にある。従って３層目の飛び出たラミナの前方面は２層目のプライの前方に配置されたラミナの前方側面位置と一致する。
【００５１】
これを一般化すると、奇数（２ｎ＋１）｛ｎ＝１、２、３、・・・｝層目のプライの前方において、前方面が通常位置にあるラミナと前方面が通常位置のラミナに対して飛び出たラミナの２種類から成り、飛び出たラミナの飛び出し量はラミナの厚み分（ｔ）であり、すなわち、飛び出たラミナの前方面はその下層のプライの前方に配置されたラミナの前方側面位置と一致する。偶数（２ｎ）｛ｎ＝１、２、３、・・・｝層目のプライの前方において、プライの前方に配置されたラミナの前方側面位置はその下層の２ｎ−１層目のプライにおいて通常位置に配置されたラミナの前方面よりｔだけ後退している（へこんでいる）。
【００５２】
２組のＣＬＴのうちの他方のＣＬＴ（ＣＬＴ−Ｊ−２とする）では、１層目のプライの前方において、前方面が通常位置にあるラミナと前方面が通常位置のラミナに対してへこんだラミナの２種類から成り、へこんだラミナのへこみ量はラミナの厚み分（ｔ）である。２層目のプライの前方において、前方に配置されたラミナの（長手方向）前方側面の位置は、１層目のプライにおける通常位置に配置されたラミナの前方面からｔだけ後方にある。（すなわち、へこんでいる。）従って、２層目のプライの前方に配置されたラミナの（長手方向）前方側面の位置は、１層目のプライにおけるへこんだラミナの前方面位置と一致する。３層目のプライの前方において、前方面が通常位置にあるラミナと前方面が通常位置のラミナに対してへこんだラミナの２種類から成り、へこんだラミナのへこみ量はラミナの厚み分（ｔ）である。言いかえれば、へこんだラミナの前方面位置は通常位置にあるラミナの前方面位置より後方にある。また、３層目のプライの通常位置にあるラミナの前方面は２層目のプライの前方に配置されたラミナの前方側面位置よりｔだけ後方にある。ここで、ＣＬＴ−Ｊ−１の飛び出したラミナに対応する部分がＣＬＴ-Ｊ−２ではラミナがへこんでおり、ＣＬＴ−Ｊ−１の通常位置にあるラミナに対応する部分がＣＬＴ-Ｊ−２ではラミナが通常位置にある。
【００５３】
これを一般化すると、奇数（２ｎ＋１）｛ｎ＝１、２、３、・・・｝層目のプライの前方において、前方面が通常位置にあるラミナと前方面が通常位置のラミナに対してへこんだラミナの２種類から成り、へこんだラミナのへこみ量はラミナの厚み分（ｔ）であり、すなわち、へこんだラミナの前方面はその上層｛（２ｎ＋２）層目｝のプライの前方に配置されたラミナの前方側面位置と一致する。偶数（２ｎ）｛ｎ＝１、２、３、・・・｝層目のプライの前方において、プライの前方に配置されたラミナの前方側面位置はその下層の２ｎ−１層目のプライにおいて通常位置に配置されたラミナの前方面よりｔだけ後退している。ここで、ＣＬＴ−Ｊ−１の飛び出したラミナに対応する部分がＣＬＴ-Ｊ−２ではラミナがへこんでおり、ＣＬＴ−Ｊ−１の通常位置にあるラミナに対応する部分がＣＬＴ-Ｊ−２ではラミナが通常位置にある。
【００５４】
これら２組のＣＬＴ−Ｊ−１およびＣＬＴ−Ｊ−２のそれぞれの前方において直角方向から合わせることによって、９０度の角度で交わるＬ字形のＣＬＴ壁を作製できる。すなわち、ＣＬＴ−Ｊ−１の１層目の飛び出た部分をＣＬＴ−Ｊ−２の１層目のへこんだ部分に合わせて嵌め込み、ＣＬＴ−Ｊ−１の２ｎ＋１層目の飛び出た部分をＣＬＴ−Ｊ−２の２ｎ＋１層目のへこんだ部分に合わせて嵌め込んでいくことによって、ＣＬＴ−Ｊ−１の２ｎ＋１層目の通常位置にあるラミナとＣＬＴ−Ｊ−２の２ｎ＋１層目の通常位置にあるラミナが合わせられ、さらにＣＬＴ−Ｊ−１の２ｎ層目とＣＬＴ−Ｊ−２の２ｎ層目が合う。これらを用いれば、直角構造の壁等を作製でき、直方体状の部屋や家の外壁をＣＬＴだけで構成できる。さらに一方を床部材とすれば、他方を壁部材とすることもできる。
【００５５】
図１０は、本発明の第４の実施形態を示す図であり、集成材を十字形に交叉する方法について示す図である。本実施形態では、集成材に適用できる。集成材構造の場合、プライを構成するラミナの繊維方向は、すべてのプライ（ラミナ）において同じである。本実施形態の基本構造は２組（小ＧＬＴ−Ｋ−３、４）であり、これらを組み合わせて十字形構造を構成することができる。図１０（ｂ１）は、小ＧＬＴ−Ｋ−３の平面図を示す図で、１層目のプライＰ１の上方から見た図である。小ＧＬＴ−Ｋ−３は３層のプライＰ１、Ｐ２、Ｐ３から構成され、プライＰ１はラミナＮ１１、Ｎ１２、Ｎ１３、Ｎ１４からなり、その下に２層目のプライＰ２を構成するラミナＮ２１、Ｎ２２、Ｎ２３、Ｎ２４が配置され、さらにその下に３層目のプライＰ３を構成するＮ３１、Ｎ３２、Ｎ３３、Ｎ３４が配置される。図１０（ａ１）は、図１０（ｂ１）のＮ１１の上方から見た図であり、小ＧＬＴ−Ｋ−３のプライＰ１、Ｐ２、Ｐ３が積層された方向から見た図である。図１０（ｃ１）は、図１０（ｂ１）のＮ１４の下方から見た図であり、小ＧＬＴ−Ｋ−３のプライＰ１、Ｐ２、Ｐ３が積層された方向から見た図である。図１０（ｄ１）は、図１０（ｂ１）の前方（ラミナが凹凸に構成されている方）から見た図であり、凹凸状態が分かるように模様付けしている。
【００５６】
図１０（ｂ１）から分かるように、小ＧＬＴ−Ｋ−３の前方において、ラミナの一部は飛び出しており、またラミナの一部はへこんで配置される。破線で示す部分Ｏ１、Ｏ２は、奥側のラミナの前方位置を示している。図１０（ｄ１）に示すように、無地（模様なし）で示す部分（Ｎ１１、Ｎ２１、Ｎ３１、Ｎ１３、Ｎ２３、Ｎ３３の前方面）は中間位置にある。この中間位置に対して、網線模様で示す部分（Ｎ３２、Ｎ１２、Ｎ３４、Ｎ１４の前方面）は飛び出ており、斜線で示す部分（Ｎ２２、Ｎ２４）はへこんでいる。尚、図１０において、破線は奥側のラミナの前方位置（Ｏ３、Ｏ４を除く）を示している。ラミナＮ１１の前方面に対してラミナＮ１２の前方面はｘ１だけ飛び出しており、ラミナＮ１１の前方面に対してラミナＮ２２の前方面はｘ２だけへこんでいる。（ラミナＮ１１、Ｎ２１、Ｎ３１、Ｎ１３、Ｎ２３、Ｎ３３の前方面は同じ位置であり、ラミナＮ１２、Ｎ３２、Ｎ１４、Ｎ３４の前方面は同じ位置であり、ラミナＮ２２、Ｎ２４の前方面は同じ位置である。）
【００５７】
図１０（ｂ２）は、小ＧＬＴ−Ｋ−４の平面図を示す図で、１層目のプライＰ１’の上方から見た図である。小ＧＬＴ−Ｋ−４は３層のプライＰ１’、Ｐ２’、Ｐ３’から構成され、プライＰ１’はラミナＭ１１、Ｍ１２、Ｍ１３、Ｍ１４からなり、その下に２層目のプライＰ２’を構成するラミナＭ２１、Ｍ２２、Ｍ２３、Ｍ２４が配置され、さらにその下に３層目のプライＰ３’を構成するＭ３１、Ｍ３２、Ｍ３３、Ｍ３４が配置される。図１０（ａ２）は、図１０（ｂ２）のＭ１１の上方から見た図であり、小ＧＬＴ−Ｋ−４のプライＰ１’、Ｐ２’、Ｐ３’が積層された方向から見た図である。図１０（ｃ２）は、図１０（ｂ２）のＭ１４の下方から見た図であり、小ＧＬＴ−Ｋ−４のプライＰ１’、Ｐ２’、Ｐ３’が積層された方向から見た図である。図１０（ｄ２）は、図１０（ｂ２）の前方（ラミナが凹凸に構成されている方）から見た図であり、凹凸状態が分かるように模様付けしている。
【００５８】
図１０（ｂ２）から分かるように、小ＧＬＴ−Ｋ−４の前方において、ラミナの一部は飛び出しており、またラミナの一部はへこんで配置される。尚、破線で示す部分Ｏ３、Ｏ４は、奥側のラミナの後方位置を示している。図１０（ｄ２）に示すように、無地（模様なし）で示す部分（Ｍ１１、Ｍ２１、Ｍ３１、Ｍ１３、Ｍ２３、Ｍ３３の前方面）は一番奥側にへこんでいる。このへこんだ位置に対して、網線模様で示す部分（Ｍ３２、Ｍ１２、Ｍ３４、Ｍ１４の前方面）は飛び出ており、点模様で示す部分（Ｍ２２、Ｍ２４）はさらに（一番）飛び出ている。ラミナＭ１１の前方面に対してラミナＭ１２の前方面はｙ１だけ飛び出していて、ラミナＭ１２の前方面に対してラミナＭ２２はｙ２だけ飛び出している。（ラミナＭ１１、Ｍ２１、Ｍ３１、Ｍ１３、Ｍ２３、Ｍ３３の前方面は同じ位置であり、ラミナＭ１２、Ｍ３２、Ｍ１４、Ｍ３４の前方面は同じ位置であり、ラミナＭ２２、Ｍ２４の前方面は同じ位置である。）
【００５９】
ここで、小ＧＬＴ−Ｋ−３および小ＧＬＴ−Ｋ−４のプライＰ１およびＰ１’を構成するラミナの厚み（高さ）は同じ（ｔ１）であり、プライＰ２およびＰ２’を構成するラミナの厚み（高さ）は同じ（ｔ２）であり、プライＰ２およびＰ２’を構成するラミナの厚み（高さ）は同じ（ｔ３）とする。また、小ＧＬＴ−Ｋ−３を構成するラミナＮｉｊ（ｉ＝１、２、３；ｊ＝１、２、３、４）の幅ｗｉｊと小ＧＬＴ−Ｋ−４を構成するラミナＭｉｊ（ｉ＝１、２、３；ｊ＝１、２、３、４）の幅ｗｉｊ’は同じとする。（すなわち、ｗｉｊ＝ｗｉｊ’）また、ｙ２＝ｘ１＋ｘ２とする。
【００６０】
このような条件下で、小ＧＬＴ−Ｋ−３および小ＧＬＴ−Ｋ−４の前方面同士を合わせることができる。図１０（ｅ）は、小ＧＬＴ−Ｋ−３および小ＧＬＴ−Ｋ−４の前方面同士を組み合わせた図である。すなわち、ラミナＭ２２の前方面をラミナＮ２２のＯ１の位置まで入れることができ、Ｎ２２のへこんだ（窪んだ）部分にＭ２２の飛び出た部分を嵌めて合わせることができる。同様にラミナＭ２４の前方面をラミナＮ２４のＯ２の位置まで入れることができ、Ｎ２４のへこんだ（窪んだ）部分にＭ２４の飛び出た部分を嵌めて合わせることができる。また、Ｎ１２の前方面がＭ１２の前方面と、Ｎ１４の前方面がＭ１４の前方面と一致する。この結果、図１０（ｅ）に示すように、Ｎ１１（Ｎ２１、Ｎ３１）の前方面とＭ１１（Ｍ２１、Ｍ３１）の前方面との間に、隙間３１（長さｘ１＋ｙ１、奥行きｔ１＋ｔ２＋ｔ３）が形成される。また、Ｎ１３（Ｎ２３、Ｎ３３）の前方面とＭ１３（Ｍ２３、Ｍ３３）の前方面との間に、隙間３２（長さｘ１＋ｙ１、奥行きｔ１＋ｔ２＋ｔ３）が形成される。
【００６１】
図１０（ｆ）は、図１０（ｅ）の上下反転した図である。ラミナＮｉｊの幅（ｗｉｊ）およびラミナＭｉｊの幅（ｗｉｊ’）を同じくし（すなわち、ｗｉｊ＝ｗｉｊ’＝ｗ）、ｘ１＋ｙ１＝ｔ１＋ｔ２＋ｔ３とする。このような条件にすると、互いの隙間の所にラミナの前方部を入れ込んで十字形の交叉壁を造ることができる。しかも交叉部分に隙間を形成せずに作製できる。すなわち、図１０（ｆ）に示すように、結合して隙間３３、３４を形成する。この隙間の長さはｘ１＋ｙ１＝ｔ１＋ｔ２＋ｔ３である。この隙間に小ＧＬＴ−Ｋ−３の前方部を入れる。すなわち、隙間３４にＮ１４（Ｎ２４、Ｎ３４）を入れ、隙間３３にＮ１２（Ｎ２２、Ｎ３２）を入れる。また、この隙間に小ＧＬＴ−Ｋ−４の前方部を入れる。すなわち、隙間３４にＭ１４（Ｍ２４、Ｍ３４）を入れ、隙間３３にＭ１２（Ｍ２２、Ｍ３２）を入れる。このとき、小ＧＬＴ−Ｋ−３の前方部のへこんだ部分に小ＧＬＴ−Ｋ−４の前方部の飛び出た部分を嵌め込む。
【００６２】
図１１は、このように２組の集成材を２つ使用して、十字形に組み合わせた集成材を示す図である。集成材の上下を反転したということを示すためにＧＬＴ−Ｋ−３、ＧＬＴ−Ｋ−４に下線を引いている。各（小）集成材（ＧＬＴ−Ｋ−３、ＧＬＴ−Ｋ−４）上部のラミナの符号のみを示しているが、それらの下部のラミナの符号は図１０に示す場合と同じである。このように、図１０に示す小集成材の前方部で結合した部分で、十字形に小集成材が交叉して、十字形壁の集成材部材が作製される。この場合、互いの集成材は交叉部分で隙間なく交叉している。凸部（飛び出た部分）と凹部（へこんだ部分）が嵌め込まれているので、これらの交叉部分は強固に結合される。さらに結合状態を強固にする場合は、接着剤、接続金具等を用いることができる。この十字形組合せ集成材構造は、たとえば家屋内の各部屋の仕切り壁として適用できる。あるいは、アパート等の集合住宅の仕切壁としても使用できる。
【００６３】
本実施形態では、３層のプライや幅方向のラミナ数は４枚としたが、これに限定されないことは言うまでもなく、上記に示した条件を満たしながら、飛び出た部分とへこんだ部分を対応付けさせながら集成材を作製すれば良い。また、上記に示した条件も適宜変更して適用することもできる。たとえば、ｙ２＝ｘ１＋ｘ２としたが、ｙ２＜ｘ１＋ｘ２としても良く、ただしこの場合は、組み合わせたときにＮ２２とＭ２２との間に隙間が生じる。この隙間は組み合わせた大集成材の内部に形成されるので、全体の外観形状は隙間が生じない場合と同じとなる。
【００６４】
ここで、図１０および図１１に示す方式を一般化する。奇数層（２ｍ＋１：ｍ＝１、２、３、・・・）のプライが積層された２つの集成材から成る２組の集成材（ＧＬＴ−Ｊ−３とＧＬＴ−Ｊ−４、ＧＬＴ−Ｊ−５とＧＬＴ−Ｊ−６）があり、各プライを構成するラミナの数および幅は同じであり、ラミナ数は偶数枚（２ｐ＋１：ｐ＝１、２、３、・・・）である。また、各集成材同士において対応するプライの厚みは等しい。すなわち、ＧＬＴ−Ｊ−３、ＧＬＴ−Ｊ−４、ＧＬＴ−Ｊ−５およびＧＬＴ−Ｊ−６において、ｉ層目（ｉ＝２ｍ＋１：ｍ＝１、２、３、・・・）の厚みが等しく、各プライの厚みをｔｉ（ｉ＝１、２、・・・２ｍ＋１）とする。（従って、各プライにおける、そのプライを構成するラミナの厚みは同じである。）
【００６５】
ＧＬＴ−Ｊ−３において、奇数枚目のラミナの前方面は、各プライに拘わらず一致する（同一位置にある）。また、奇数層目のプライにおいて、各プライに拘わらず偶数枚目のラミナの前方面は一致し（同一位置にあり）、奇数枚目のラミナの前方面に対してｘ１だけ飛び出している。さらに、偶数層目のプライにおいて、各プライに拘わらず偶数枚目のラミナの前方面は一致し（同一位置にあり）、奇数枚目のラミナの前方面に対してｘ２だけへこんでいる。
【００６６】
ＧＬＴ−Ｊ−４において、奇数枚目のラミナの前方面は、各プライに拘わらず一致する（同一位置にある）。また、奇数層目のプライにおいて、各プライに拘わらず偶数枚目のラミナの前方面は一致し（同一位置にあり）、奇数枚目のラミナの前方面に対してｙ１だけ飛び出している。さらに、偶数層目のプライにおいて、各プライに拘わらず偶数枚目のラミナの前方面は一致し（同一位置にあり）、奇数枚目のラミナの前方面に対してｙ１＋ｙ２だけ飛び出している。
【００６７】
ここで、ｙ２−ｘ２≦ｘ１という条件のもとで、ＧＬＴ−Ｊ−３とＧＬＴ−Ｊ−４の前方面において対応するプライおよびラミナを合わせることによって、奇数枚目のＧＬＴ−Ｊ−３のラミナの前方面と奇数枚目のＧＬＴ−Ｊ−３のラミナの前方面との間にｘ１＋ｙ１の隙間が形成される。
【００６８】
もう一組の組合せ集成材のうちのＧＬＴ−Ｊ−５はＧＬＴ−Ｊ−３と同じであり、ＧＬＴ−Ｊ−６はＧＬＴ−Ｊ−４と同じであるが、これらを組み合わせるときに上下を反転させる。その結果組み合わせた集成材（ＧＬＴ−Ｊ−５とＧＬＴ−Ｊ−６）においては、偶数枚目のＧＬＴ−Ｊ−５のラミナの前方面と偶数枚目のＧＬＴ−Ｊ−６のラミナの前方面との間にｘ１＋ｙ１の隙間が形成される。ここで、ｘ１＋ｙ１＝Σｔi（ｉ＝１〜２ｍ＋１）とすると、これらの隙間同士の間に相手側の前方側に飛び出たラミナが入って嵌まり、十字形に交叉した集成材壁が作製される。作製方法として、たとえばＧＬＴ−Ｊ−３とＧＬＴ−Ｊ−４の前方面同士を合わせて作製した隙間にＧＬＴ−Ｊ−６の飛び出たラミナをその隙間に入れて、その飛び出たラミナの前面にＧＬＴ−Ｊ−５のへこんだラミナの前面を合わせるように嵌め込めば良い。尚、ｘ１＋ｙ１＜Σｔiの条件でも（隙間がΣｔiとなる条件を実現できるので）これらの隙間同士の間に相手側の前方側に飛び出たラミナが入って嵌まり、十字形に交叉した集成材壁が作製される。
【００６９】
図１２は、本発明の第５の実施形態を示す図であり、ＣＬＴを十字形に交叉する方法について示す図である。本実施形態の基本構造は２組（図１２で示す小ＣＬＴ−Ｋ−５と小ＣＬＴ−Ｋ−６の組合せＣＬＴ、および図１３で示す小ＣＬＴ−Ｋ−７と小ＣＬＴ−Ｋ−８との組合せＣＬＴ）であり、これらを組み合わせて十字形構造を構成することができる。図１２（ｂ１）は、小ＣＬＴ−Ｋ−５の平面図を示す図で、１層目のプライＰ１の上方から見た図である。小ＣＬＴ−Ｋ−５は３層のプライＰ１、Ｐ２、Ｐ３から構成され、プライＰ１はラミナＮ１１、Ｎ１２、Ｎ１３からなり、その下に２層目のプライＰ２を構成するラミナＮ２１、Ｎ２２、Ｎ２３、Ｎ２４、Ｎ２５、Ｎ２６が配置され、さらにその下に３層目のプライＰ３を構成するＮ３１、Ｎ３２、Ｎ３３が配置される。ＣＬＴ構造の場合、１層目のプライＰ１のラミナの繊維方向は、２層目のプライＰ２のラミナの繊維方向とほぼ直交し、３層目のプライＰ３のラミナの繊維方向と同じである。図１２（ａ１）は、図１２（ｂ１）の上方から見た図であり、小ＣＬＴ−Ｋ−５のプライＰ１、Ｐ２、Ｐ３が積層された方向から見た図である。図１２（ｃ１）は、図１２（ｂ１）の下方から見た図であり、小ＣＬＴ−Ｋ−５のプライＰ１、Ｐ２、Ｐ３が積層された方向から見た図である。図１２（ｄ１）は、図１２（ｂ１）の前方（ラミナが凹凸に構成されている方）から見た図であり、凹凸状態が分かるように模様付けしている。
【００７０】
図１２（ｂ１）から分かるように、小ＣＬＴ−Ｋ−５の前方において、ラミナの一部はへこんで配置される。破線で示す部分Ｏ１、Ｏ２、Ｏ３は、奥側のラミナの前方でへこんだ位置を示している。図１２（ｄ１）に示すように、無地（模様なし）で示す部分（Ｎ１１、Ｎ２２、Ｎ２４、Ｎ２６、Ｎ３１の前方面）は通常位置にある。この通常位置に対して、斜線で示す部分（Ｎ２１、Ｎ２３、Ｎ２５）はへこんでいる。尚、図１０において、破線は奥側のラミナの前方位置を示している。ラミナＮ１１の前方面に対してラミナＮ２１の前方面はｘ３だけへこんでいる。（ラミナＮ１１、Ｎ２２、Ｎ２４、Ｎ２６、Ｎ３１の前方面は同じ位置であり、ラミナＮ２１、Ｎ２３、Ｎ２５の前方面は同じ位置である。）
【００７１】
図１２（ｂ２）は、小ＣＬＴ−Ｋ−６の平面図を示す図で、１層目のプライＰ１’の上方から見た図である。小ＣＬＴ−Ｋ−６は３層のプライＰ１’、Ｐ２’、Ｐ３’から構成され、プライＰ１’はラミナＭ１１、Ｍ１２、Ｍ１３からなり、その下に２層目のプライＰ２’を構成するラミナＭ２１、Ｍ２２、Ｍ２３、Ｍ２４、Ｍ２５、Ｍ２６が配置され、さらにその下に３層目のプライＰ３’を構成するＭ３１、Ｍ３２、Ｍ３３が配置される。ＣＬＴ構造の場合、１層目のプライＰ１’のラミナの繊維方向は、２層目のプライＰ２’のラミナの繊維方向とほぼ直交し、３層目のプライＰ３’のラミナの繊維方向と同じである。図１２（ａ２）は、図１２（ｂ２）の上方から見た図であり、小ＣＬＴ−Ｋ−６のプライＰ１’、Ｐ２’、Ｐ３’が積層された方向から見た図である。図１２（ｃ２）は、図１２（ｂ２）の下方から見た図であり、小ＣＬＴ−Ｋ−６のプライＰ１’、Ｐ２’、Ｐ３’が積層された方向から見た図である。図１２（ｄ２）は、図１２（ｂ２）の前方（ラミナが凹凸に構成されている方）から見た図であり、凹凸状態が分かるように模様付けしている。
【００７２】
図１２（ｂ２）から分かるように、小ＣＬＴ−Ｋ−６の前方において、ラミナの一部は飛び出しており、またラミナの一部はへこんで配置される。尚、破線で示す部分は、奥側のラミナの位置を示している。図１２（ｄ２）に示すように、無地（模様なし）で示す部分（Ｍ１１、Ｍ２２、Ｍ２４、Ｍ２６、Ｍ３１の前方面）は通常位置にある。この通常位置に対して、点模様で示す部分（Ｍ２１、Ｍ２３、Ｍ２５）は飛び出ている。ラミナＭ１１の前方面に対してラミナＭ２１の前方面はｙ３だけ飛び出している。（ラミナＭ２１、Ｍ２３、Ｍ２５の前方面は同じ位置である。）
【００７３】
ここで、小ＣＬＴ−Ｋ−５および小ＣＬＴ−Ｋ−６のプライＰ１およびＰ１’を構成するラミナの厚み（高さ）は同じ（ｔ１）とし、プライＰ２およびＰ２’を構成するラミナの厚み（高さ）は同じ（ｔ２）とし、プライＰ２およびＰ２’を構成するラミナの厚み（高さ）は同じ（ｔ３）とする。また、小ＣＬＴ−Ｋ−５を構成するラミナＮｉｊ（ｉ＝１、２、３；ｊ＝１、２、３、４）の幅ｗｉｊ、長さをＬｉｊ、小ＣＬＴ−Ｋ−６を構成するラミナＭｉｊ（ｉ＝１、２、３；ｊ＝１、２、３、４）の幅ｗｉｊ’、 長さをＬｉｊ’としたとき、Ｌ１１＝Ｌ１２＝Ｌ１３＝Ｌ１１’＝Ｌ１２’＝Ｌ１３’=ｗ２１＋ｗ２２＋ｗ２３＋ｗ２４＋ｗ２５＋ｗ２６＝ｗ２１’＋ｗ２２’＋ｗ２３’＋ｗ２４’＋ｗ２５’＋ｗ２６’、ｗ２１＝ｗ２１’、ｗ２２＝ｗ２２’、ｗ２３＝ｗ２３’、ｗ２４＝ｗ２４’、ｗ２５＝ｗ２５’、ｗ２６＝ｗ２６’とする。他のプライ層、ラミナについても同様とする。尚、これらの幅を同じくし、長さを同じくし、厚みを同じくすると製作が容易である。また、ｙ３＞ｘ３とする。
【００７４】
このような条件下で、小ＣＬＴ−Ｋ−５および小ＣＬＴ−Ｋ−６の前方面同士を合わせることができる。図１２（ｅ）は、小ＣＬＴ−Ｋ−５および小ＣＬＴ−Ｋ−６の前方面同士を組み合わせた図であり、図１２（ａ１）および図１２（ａ２）と同じ状態で示した図である。すなわち、ラミナＭ２１の前方面をラミナＮ２１の前方面Ｏ１の位置まで入れることができ、Ｎ２１のへこんだ（窪んだ）部分にＭ２１の飛び出た部分を嵌めて合わせることができる。同様にラミナＭ２３の前方面をラミナＮ２３の前方面Ｏ２の位置まで入れることができ、Ｎ２３のへこんだ（窪んだ）部分にＭ２３の飛び出た部分を嵌めて合わせることができる。同様にラミナＭ２５の前方面をラミナＮ２５の前方面Ｏ３の位置まで入れることができ、Ｎ２５のへこんだ（窪んだ）部分にＭ２５の飛び出た部分を嵌めて合わせることができる。この結果、ｙ３＞ｘ３であるから、図１２（ｅ）に示すように、Ｎ１１の前方面とＭ１１の前方面との間に、隙間３５（長さｙ３−ｘ３、高さｔ１、奥行きＬ１１）が形成される。また、Ｎ３１の前方面とＭ３１の前方面との間に、隙間３６（長さｙ３−ｘ３、高さｔ３、奥行きＬ３１）が形成される。
【００７５】
図１２（ｆ）は、小ＣＬＴ−Ｋ−５および小ＣＬＴ−Ｋ−６を組み合わせたときの図１２（ｂ１）および図１２（ｂ２）と同じ状態で示した図である。Ｎ１１、Ｎ２２、Ｎ３１とＭ１１、Ｍ２２、Ｍ３１の間に隙間３７（長さｙ３−ｘ３、幅ｗ２２、奥行きｔ１＋ｔ２＋ｔ３）、Ｎ１１、Ｎ２４、Ｎ３１とＭ１１、Ｍ２４、Ｍ３１の間に隙間３８（長さｙ３−ｘ３、幅ｗ２４、奥行きｔ１＋ｔ２＋ｔ３）、Ｎ１１、Ｎ２６、Ｎ３１とＭ１１、Ｍ２６、Ｍ３１の間に隙間３９（長さｙ３−ｘ３、幅ｗ２６、奥行きｔ１＋ｔ２＋ｔ３）が形成される。これらの隙間３７、３８、３９は貫通する隙間である。（尚、ここで、ｙ３≦ｘ３とすれば、ＣＬＴ−Ｋ−５とＣＬＴ−Ｋ−６は隙間なく合わせることができ、これを繰り返せば大ＣＬＴを作製できる。）
【００７６】
図１３は、図１２で示すＣＬＴと組み合わせて十字形組合せＣＬＴを作製するもうひと組の組合せＣＬＴ（ＣＬＴ−Ｋ−７、ＣＬＴ−Ｋ−８）を示す図である。基本的には図１２に示すＣＬＴ（ＣＬＴ−Ｋ−５、ＣＬＴ−Ｋ−６）と同じ形状であるから、ラミナ、プライの符号は同じものを使用する。尚、同符号であるから、図１２と区別する意味で、ＣＬＴの符号をつけて示すことにする。たとえば、図１２に示すラミナＮ２１は、ＣＬＴ−Ｋ−３の（ラミナ）Ｎ２１と記載する。また、図１３（ａ）〜（ｆ）はそれぞれ図１２（ａ）〜（ｆ）と同じ状態で見ているので、詳細な説明は省く。以下に、図１２に示すＣＬＴと異なる所について説明する。
【００７７】
図１３において、ＣＬＴ−Ｋ−７を構成するプライＰ２におけるラミナＮ２１、Ｎ２３、Ｎ２５の前方面は、プライＰ１におけるラミナＮ１１の前方面およびプライＰ３におけるラミナＮ３１の前方面と同じ位置（通常位置）にある。この通常位置に対して、プライＰ２におけるラミナＮ２２、Ｎ２４、Ｎ２６（これらは斜線で示す）の前方面はｘ４だけへこんでおり、それらの前方面の位置はそれぞれ破線Ｏ４、Ｏ５、Ｏ６で示す。ＣＬＴ−Ｋ−８を構成するプライＰ２’におけるラミナＭ２１、Ｍ２３、Ｍ２５の前方面は、プライＰ１におけるラミナＭ１１の前方面およびプライＰ３におけるラミナＭ３１の前方面と同じ位置（通常位置）にある。この通常位置に対して、プライＰ２におけるラミナＭ２２、Ｍ２４、Ｍ２６（これらは点線で示す）の前方面はｙ４だけ飛び出している。ここで、ｙ４＞ｘ４とする。
【００７８】
図１３（ｅ）および図１３（ｆ）は、ＣＬＴ−Ｋ−７のプライＰ２におけるへこんだ部分（凹部）へＣＬＴ−Ｋ−８のプライＰ２’における飛び出た部分（凸部）を入れて嵌め込んだ状態を示す図である。ラミナＭ２２の前方面をラミナＮ２２の前方面Ｏ４の位置まで入れることができ、Ｎ２２のへこんだ（窪んだ）部分にＭ２２の飛び出た部分を嵌めて合わせることができる。同様にラミナＭ２４の前方面をラミナＮ２４の前方面Ｏ５の位置まで入れることができ、Ｎ２４のへこんだ（窪んだ）部分にＭ２４の飛び出た部分を嵌めて合わせることができる。同様にラミナＭ２６の前方面をラミナＮ２６の前方面Ｏ６の位置まで入れることができ、Ｎ２６のへこんだ（窪んだ）部分にＭ２６の飛び出た部分を嵌めて合わせることができる。この結果、ｙ４＞ｘ４であるから、図１３（ｅ）に示すように、Ｎ１１の前方面とＭ１１の前方面との間に、隙間４０（長さｙ４−ｘ４、高さｔ１、奥行きＬ１１）が形成される。また、Ｎ３１の前方面とＭ３１の前方面との間に、隙間４１（長さｙ４−ｘ４、高さｔ３、奥行きＬ３１）が形成される。
【００７９】
また、図１３（ｆ）に示すように、Ｎ１１、Ｎ２１、Ｎ３１とＭ１１、Ｍ２１、Ｍ３１の間に隙間４２（長さｙ４−ｘ４、幅ｗ２１、奥行きｔ１＋ｔ２＋ｔ３）、Ｎ１１、Ｎ２３、Ｎ３１とＭ１１、Ｍ２３、Ｍ３１の間に隙間４３（長さｙ４−ｘ４、幅ｗ２３、高さｔ１＋ｔ２＋ｔ３）、Ｎ１１、Ｎ２５、Ｎ３１とＭ１１、Ｍ２５、Ｍ３１の間に隙間４４（長さｙ４−ｘ４、幅ｗ２５、高さｔ１＋ｔ２＋ｔ３）が形成される。これらの隙間４２、４３、４４は貫通する隙間である。（尚、ここで、ｙ４≦ｘ４とすれば、ＣＬＴ−Ｋ−７とＣＬＴ−Ｋ−８は隙間なく合わせることができ、これを繰り返せば大ＣＬＴを作製できる。）ここで、図１２に示すＣＬＴ−Ｋ−５およびＣＬＴ−Ｋ−６と図１３に示すＣＬＴ−Ｋ−７およびＣＬＴ−Ｋ−８の対応するプライおよびラミナの幅、長さ、厚みを同じくする。たとえば、ＣＬＴ−Ｋ−５のラミナＮ１１とＣＬＴ−Ｋ−７のラミナＮ１１の長さと厚みを同じ値とする。また、ｙ３−ｘ３＝（ＣＬＴ−Ｋ−７または８における）ｔ１＋ｔ２＋ｔ３、ｙ４−ｘ４＝（ＣＬＴ−Ｋ−５または６における）ｔ２とする。
【００８０】
このような条件にすると、互いの隙間の所にラミナの前方部を入れ込んで十字形の交叉壁を造ることができる。すなわち、図１２（ｆ）に示すように、結合して隙間３７、３８、３９を形成する。この隙間の長さはｙ３−ｘ３であるから、ＣＬＴ−Ｋ−７およびＣＬＴ−Ｋ−８を入れ込むことができる。すなわち、この隙間に小ＣＬＴ−Ｋ−８の前方部を入れる。すなわち、隙間３７にＭ２２（小ＣＬＴ−Ｋ−８の）を入れ、隙間３８にＭ２４（小ＣＬＴ−Ｋ−８の）を入れる。隙間３９にＭ２６（小ＣＬＴ−Ｋ−８の）を入れる。これらの隙間の長さはｙ３−ｘ３であるから、ＣＬＴ−Ｋ−８のＭ１１、Ｍ２１、Ｍ３１を嵌め込むことができる。次に。これらの隙間の逆側にＭ２２、Ｍ２４、Ｍ２６が出ているから、それらの飛び出たラミナを小ＣＬＴ−Ｋ−７のへこんだ部分Ｎ２２、Ｎ２４、Ｎ２６に嵌め入れる。図１３から分かるようにＣＬＴ−Ｋ−７およびＣＬＴ−Ｋ−８を組み合わせたときの隙間ｙ４−ｘ４は（ＣＬＴ−Ｋ−５または６における）ｔ２と等しいので、ＣＬＴ−Ｋ−７およびＣＬＴ−Ｋ−８組み合わせたときの隙間４２、４３、４４にＬＴ−Ｋ−５およびＣＬＴ−Ｋ−６の組み合わせたときに飛び出た部分であるＭ２１、Ｍ２３、Ｍ２５が嵌まった状態になる。
【００８１】
図１４は、このような図１２および図１３で示す２組のＣＬＴを２つ使用して、十字形に組み合わせたＣＬＴを示す図である。各（小）ＣＬＴ（ＣＬＴ−Ｋ−５、ＣＬＴ−Ｋ−６、ＣＬＴ−Ｋ−７、ＣＬＴ−Ｋ−８）上部のラミナの符号のみを示しているが、それらの下部のラミナの符号は図１２および図１３に示す場合と同じである。このように、図１２および図１３に示す小ＣＬＴの前方部で結合した部分で、十字形に小ＣＬＴが交叉して、十字形壁のＣＬＴ部材が作製される。凸部（飛び出た部分）と凹部（へこんだ部分）が嵌め込まれているので、これらの交叉部分は強固に結合される。さらに結合状態を強固にする場合は、接着剤、接続金具等を用いることができる。この十字形組合せＣＬＴ構造は、たとえば家屋内の各部屋の仕切り壁として適用できる。あるいは、アパート等の集合住宅の仕切壁としても使用できる。
【００８２】
本実施形態では、３層のプライや幅方向のラミナ数は６枚としたが、これに限定されないことは言うまでもなく、さらにプライ数やラミナ数を増やすことができ、上記に示した条件を満たしながら、飛び出た部分とへこんだ部分を対応付けさせながらＣＬＴを作製すれば良い。また、上記に示した条件も適宜変更して適用することもできる。たとえば、ｙ４−ｘ４＝ｔ２としたが、ｙ４−ｘ４＜ｔ２としても良く、この場合でもＣＬＴ−Ｋ−７とＣＬＴ−Ｋ−８との間にＣＬＴ−Ｋ−６のたとえばラミナＭ２１等を挟むことができるが、ＣＬＴ−Ｋ−７のＮ２２の前方Ｏ４とＣＬＴ−Ｋ−８のＭ２２の前方面は接触しないで隙間ができる。尚、ｙ４−ｘ４≦０とすれば、これらのＣＬＴ同士は隙間なく合わせることができ、大ＣＬＴを作製できる。
【００８３】
ここで、図１２〜図１４に示す方式を一般化する。本実施形態のＣＬＴは、奇数層目のプライを構成するラミナの長手方向は偶数層目のプライを構成するラミナの長手方向と直交するＣＬＴである。奇数層（２ｍ＋１：ｍ＝１、２、３、・・・）のプライが積層された２つのＣＬＴから成る２組のＣＬＴ（ＣＬＴ−Ｊ−７とＣＬＴ−Ｊ−８、ＣＬＴ−Ｊ−９とＣＬＴ−Ｊ−１０）（すべてのＣＬＴの積層プライ数は同じ枚数である）があり、偶数層目のプライを構成するラミナの数および幅は同じであり、ラミナの枚数は偶数枚（２ｐ：ｐ＝１、２、３、・・・）である。また、各ＣＬＴ同士において対応するプライの厚みは等しい。すなわち、ＣＬＴ−Ｊ−７、ＣＬＴ−Ｊ−８、ＣＬＴ−Ｊ−９およびＣＬＴ−Ｊ−１０において、ｉ層目（ｉ＝２ｍ＋１：ｍ＝１、２、３、・・・）の厚みが等しく、各プライの厚みをｔｉ（ｉ＝１、２、・・・２ｍ＋１）とする。（従って、各プライにおける、そのプライを構成するラミナの厚みは同じである。）各ＣＬＴにおいて、偶数層目のラミナの長手方向の一方を前方とする。
【００８４】
ＣＬＴ−Ｊ−７の前方面において、偶数層目のプライにおける奇数枚目のラミナの前方面は、偶数枚目のラミナの前方面よりｘ３だけへこんでいる。偶数層目のプライにおける偶数枚目のラミナの前方面は、奇数層目のプライにおいて前方にあるラミナの前方側面と一致する。（同じ位置にある。）
【００８５】
ＣＬＴ−Ｊ−８の前方面において、偶数層目のプライにおける奇数枚目のラミナの前方面は、偶数枚目のラミナの前方面よりｙ３だけ飛び出している。偶数層目のプライにおける偶数枚目のラミナの前方面は、奇数層目のプライにおいて前方にあるラミナの前方側面と一致する。（同じ位置にある。）
【００８６】
ここで、ｙ３＞ｘ３という条件のもとで、ＣＬＴ−Ｊ−７の前方面およびＣＬＴ−Ｊ−８の前方面の対応するラミナを合わせて嵌める（たとえば、ＣＬＴ−Ｊ−８の偶数層目のプライにおける飛び出た奇数枚目のラミナの前方面を、ＣＬＴ−Ｊ−７の偶数層目のプライにおけるへこんだ奇数枚目のラミナの前方面に合わせる）と、偶数枚目のラミナ同士の前面においてｙ３−ｘ３の隙間が形成される。
【００８７】
もう一組の組合せＣＬＴのうちのＣＬＴ−Ｊ−９の前方面において、偶数層目のプライにおける偶数枚目のラミナの前方面は、奇数枚目のラミナの前方面よりｘ４だけへこんでいる。偶数層目のプライにおける奇数枚目のラミナの前方面は、奇数層目のプライにおいて前方にあるラミナの前方側面と一致する。（同じ位置にある。）
【００８８】
もう一組の組合せＣＬＴのうちのＣＬＴ−Ｊ−１０の前方面において、偶数層目のプライにおける偶数枚目のラミナの前方面は、奇数枚目のラミナの前方面よりｙ４だけ飛び出している。偶数層目のプライにおける奇数枚目のラミナの前方面は、奇数層目のプライにおいて前方にあるラミナの前方側面と一致する。（同じ位置にある。）
【００８９】
ここで、ｙ４＞ｘ４という条件のもとで、ＣＬＴ−Ｊ−９の前方面およびＣＬＴ−Ｊ−１０の前方面の対応するラミナを合わせて嵌める（たとえば、ＣＬＴ−Ｊ−１０の偶数層目のプライにおける飛び出た偶数枚目のラミナの前方面を、ＣＬＴ−Ｊ−９の偶数層目のプライにおけるへこんだ偶数枚目のラミナの前方面に合わせる）と、奇数枚目のラミナ同士の前面においてｙ４−ｘ４の隙間が形成される。
【００９０】
ここで、ｙ３−ｘ３＝Σｔi（ｉ＝１〜２ｍ＋１）｛ｔｉ（ｉ＝１〜２ｍ＋１）はｉ層目のプライの厚み｝（すなわち、ｙ３−ｘ３がＣＬＴの厚みに等しい）とし、ｙ４−ｘ４＝Σｔi−（ｔ１＋ｔ２ｍ＋１）｛ｔｉ（ｉ＝１〜２ｍ＋１）はｉ層目のプライの厚み｝（すなわち、ｙ４−ｘ４がＣＬＴの厚みからその最外側のプライの厚みを引いたものに等しい）とすると、これらの組合せＣＬＴ（ＣＬＴ−Ｊ−７とＣＬＴ−Ｊ−８、ＣＬＴ−Ｊ−０とＣＬＴ−Ｊ−１０）の隙間同士の間に相手側の前方側に飛び出たラミナが入って嵌まり、十字形に交叉したＣＬＴ壁が作製される。作製方法として、たとえばＣＬＴ−Ｊ−７とＣＬＴ−Ｊ−８の前方面同士を合わせて作製した隙間にＣＬＴ−Ｊ−１０の飛び出たラミナをその隙間に入れて、その飛び出たラミナの前面にＣＬＴ−Ｊ−９のへこんだラミナの前面を合わせるように嵌め込めば良い。尚、ｙ３−ｘ３＜Σｔi、ｙ４−ｘ４＜Σｔi−（ｔ１＋ｔ２ｍ＋１）の条件のもとでも（隙間が上記値となる条件を実現できるので）、これらの隙間同士の間に相手側の前方側に飛び出たラミナが入って嵌まり、十字形に交叉したＣＬＴ壁が作製できる。
【００９１】
図１８はおよび図１９は、本発明の第７の実施形態を示す図であり、ＣＬＴを十字形に交叉する方法について示す図である。本実施形態の基本構造は２組（図１８で示す小ＣＬＴ−Ｋ−１１と小ＣＬＴ−Ｋ−１２の組合せＣＬＴ、および図１９で示す小ＣＬＴ−Ｋ−１３と小ＣＬＴ−Ｋ−１４との組合せＣＬＴ）であり、これらを組み合わせて十字形構造を構成することができる。図１８に示すＣＬＴ−Ｋ−１１およびＣＬＴ−Ｋ−１２は図１２に示すＣＬＴ−Ｋ−５およびＣＬＴ−Ｋ−６に類似した構造をしている。ＣＬＴ−Ｋ−５およびＣＬＴ−Ｋ−６はプライ数が３層であるが、ＣＬＴ−Ｋ−１１およびＣＬＴ−Ｋ−１２はプライ数が５層である。また、偶数層目のラミナ数が奇数（ここでは５枚）となっている。それらの構造はＣＬＴ−Ｋ−５およびＣＬＴ−Ｋ−６の構造と同じであるから、詳細は省略するが、ＣＬＴ構造であるから、奇数層目のプライのラミナの繊維方向は偶数層目のラミナの繊維方向とほぼ直交している。尚、図（ａ１）〜（ｄ１）、図（ａ２）〜（ｄ２）、図（ｅ）および図（ｆ）は、図１２における図の記載方法と同じである。
【００９２】
ＣＬＴ−Ｋ−１１の偶数層目のプライにおける奇数枚目のラミナの前方面は、奇数層目のプライにおける前方のラミナの前方側面に対してｘ５だけへこんでおり、偶数層目のプライにおける偶数枚目のラミナの前方面は、奇数層目のプライにおける前方のラミナの前方側面と同じ位置にある。一方ＣＬＴ−Ｋ−１２の偶数層目のプライにおける奇数枚目のラミナの前方面は、奇数層目のプライにおける前方のラミナの前方側面に対してｙ５だけ飛び出しており、偶数層目のプライにおける偶数枚目のラミナの前方面は、奇数層目のプライにおける前方のラミナの前方側面と同じ位置にある。従って、図１８（ｄ１）および（ｄ２）やその他の図から分かるように、ＣＬＴ−Ｋ−１１の２層目のプライＰ２におけるラミナＮ２１、Ｎ２３、Ｎ２５および４層目のプライＰ４におけるラミナＮ４１、Ｎ４３、Ｎ４５は他のラミナよりへこんでおり、ＣＬＴ−Ｋ−１２の２層目のプライＰ２におけるラミナＭ２１、Ｍ２３、Ｍ２５および４層目のプライＰ４におけるラミナＭ４１、Ｍ４３、Ｍ４５は他のラミナより飛び出している。尚、へこみ位置Ｏ１、Ｏ２、Ｏ３の位置は図１２に示す場合より後退している（奥にある）が、この位置はＣＬＴ−Ｋ−１２を合わせたときに確実に嵌め合わせて結合できるような位置に適宜選択できる。（すなわち、ｘ５は適宜選択できる。）また、Ｍ２１等の飛び出し量ｙ５も図１２に示す場合よりも長く記載しているが、この長さもＣＬＴ−Ｋ−１１を合わせたときに確実に嵌め合わせて結合できるような長さに適宜選択できる。
【００９３】
ここで、小ＣＬＴ−Ｋ−１１および小ＣＬＴ−Ｋ−１２のプライＰｉおよびＰｉ’を構成するラミナの厚み（高さ）は同じ（ｔｉ）とし（ｉ＝１〜５）、また、小ＣＬＴ−Ｋ−１１を構成するラミナＮｉｊ（ｉ＝１〜５、ｊ＝１〜５）の幅ｗｉｊ、長さをＬｉｊ、小ＣＬＴ−Ｋ−１２を構成するラミナＭｉｊ（ｉ＝１〜５、ｊ＝１〜５）の幅ｗｉｊ’、 長さをＬｉｊ’としたとき、Ｌ１１＝Ｌ１２＝Ｌ１３＝Ｌ１１’＝Ｌ１２’＝Ｌ１３’=ｗ２１＋ｗ２２＋ｗ２３＋ｗ２４＋ｗ２５＝ｗ２１’＋ｗ２２’＋ｗ２３’＋ｗ２４’＋ｗ２５’、ｗ２１＝ｗ２１’、ｗ２２＝ｗ２２’、ｗ２３＝ｗ２３’、ｗ２４＝ｗ２４’、ｗ２５＝ｗ２５’とする。他のプライ層、ラミナについても同様とする。尚、これらの幅を同じくし、長さを同じくし、厚みを同じくすると製作が容易である。また、ｙ５＞ｘ５とする。
【００９４】
このような条件下で、小ＣＬＴ−Ｋ−１１および小ＣＬＴ−Ｋ−１２の前方面同士を合わせることができる。ＣＬＴ−Ｋ−１２の飛び出した部分（たとえば、Ｍ２１、Ｍ２３、Ｍ２５、Ｍ４１、Ｍ４３、Ｍ４５）をＣＬＴ−Ｋ−１１のへこんだ部分（たとえば、Ｎ２１、Ｎ２３、Ｎ２５、Ｎ４１、Ｎ４３、Ｎ４５）に嵌め込んで合わせれば、図１８（ｅ）および図１８（ｆ）に示すように長さｙ５−ｘ５の隙間７１、７２、７３、７４、７５が形成される。
【００９５】
図１９は、図１８で示す組合せＣＬＴと合わせて十字形に交叉できる組合せＣＬＴを構成する２つの小ＣＬＴ−Ｋ−１３および小ＣＬＴ−Ｋ−１４を示す図である。ＣＬＴ−Ｋ−１３とＣＬＴ−Ｋ−１４は同じ形状であり、凹部（へこんだ部分）が存在せず、飛び出たラミナを有するＣＬＴである。ＣＬＴ−Ｋ−１３は、奇数層（５層）のプライからなり、最外側の１層目のプライＰ１および５層目のプライＰ５は、それぞれ３枚のラミナ（Ｎ１１、Ｎ１２、Ｎ１３またはＮ５１、Ｎ５２、Ｎ５３）から構成され、ラミナＮ１１およびＮ５１の側面はＣＬＴの前方を向いており、ラミナＮ１１およびＮ５１の前方側面は同じ位置にある。
【００９６】
偶数層目のプライＰ２、Ｐ４において、奇数枚目のラミナ（Ｎ２１、Ｎ２３、Ｎ２５またはＮ４１、Ｎ４３、Ｎ４５）は、最外側の１層目のプライＰ１および５層目のプライＰ５において前方に配置されたラミナ（Ｎ１１、Ｎ５１）に対してｙ６だけ飛び出している。また、偶数層目のプライＰ２、Ｐ４において、偶数枚目のラミナ（Ｎ２２、Ｎ２４またはＮ４２、Ｎ４４）は、奇数枚目のラミナ（Ｎ２１、Ｎ２３、Ｎ２５またはＮ４１、Ｎ４３、Ｎ４５）に対してｙ７だけ飛び出している。以上は、図１９（ａ１）〜（ｄ１）の図から自明である。
【００９７】
このＣＬＴ−Ｋ−１３と組み合わせるＣＬＴ−Ｋ−１４は、ＣＬＴ−Ｋ−１３と同じ構造であるから、ＮｉｊとＭｉｊは同じものであり、各プライの構成および各ラミナの構成はＣＬＴ−Ｋ−１３と同じである。このことは、図１９（ａ２）〜（ｄ２）の図から自明である。尚、図１９（ａ１）〜（ｄ１）、（ａ２）〜（ｄ２）および（ｅ）、（ｆ）の記載方法は、図１０、図１２、図１３、図１８に示す場合と同じである。
【００９８】
これらのＣＬＴ−Ｋ−１３およびＣＬＴ−Ｋ−１４は飛び出た部分（凸部）だけで構成されており、それらの前方同士を合わせたときに。対応する部分（たとえば、Ｎｉｊに対してＭｉｊ）が直面するが、ラミナの飛び出た部分同士が合うので、嵌め合わせることはできず、結合させることはできない。すなわち、ＣＬＴ−Ｋ−１３およびＣＬＴ−Ｋ−１４の飛び出たラミナの前方面同士を合わせると（たとえば、Ｎ２２とＭ２２、Ｎ２４とＭ２４、Ｎ４２とＭ４２、Ｎ４４とＭ４４が合う）、図１９（ｅ）に示すように、最外側に長さ２（ｙ６＋ｙ７）の隙間７６、７８が、中央に長さ２ｙ７の隙間７７が形成され、また、図１９（ｆ）に示すように、最外側に長さ２ｙ７の隙間８１、８３が、中央に長さ２ｙ７の隙間８２が形成される。
【００９９】
ＣＬＴ−Ｋ−１３およびＣＬＴ−Ｋ−１４同士は単純には結合しないが、ＣＬＴ−Ｋ−１１およびＣＬＴ−Ｋ−１２の組合せＣＬＴと組み合わせると、十字形に交叉するＣＬＴ壁を作製できる。ここで、ＣＬＴ−Ｋ−１１、ＣＬＴ−Ｋ−１２、ＣＬＴ−Ｋ−１３、ＣＬＴ−Ｋ−１４の偶数層目のプライにおけるラミナの幅はすべて同じ（Ｗとする）とし、奇数層目のプライにおけるラミナの長さはすべて同じ（Ｌとする）とし、プライの厚さ、すなわちラミナの厚みはすべて同じ（ｔ）とする。また、ｙ５−ｘ５＝３ｔ、ｙ６＝ｔ、２ｙ７＝３ｔとする。
【０１００】
図２０は、第７の実施形態を用いた十字形に交叉するＣＬＴ壁を示す図で、上方または下方から見た平面図である。図１８（ｆ）に示す隙間７４にＣＬＴ−Ｋ−１３の飛び出た部分（たとえば、Ｎ２２、Ｎ２４）を挿入する。隙間７５にＣＬＴ−Ｋ−１３の飛び出た部分（たとえば、Ｎ４２、Ｎ４４）を挿入する。このとき、隙間７１にＮ２１、Ｎ３１、Ｎ４１等が納まる。また、図１８（ｆ）に示す隙間７４の上記とは逆方向からＣＬＴ−Ｋ−１４の飛び出た部分（たとえば、Ｍ２２、Ｍ２４）を挿入する。隙間７５の上記とは逆方向からＣＬＴ−Ｋ−１４の飛び出た部分（たとえば、Ｍ４２、Ｍ４４）を挿入する。このとき、隙間７３にＭ２１、Ｍ３１、Ｍ４１等が納まる。この結果、図２０に示すように、ＣＬＴ−Ｋ−１１およびＣＬＴ−Ｋ−１２の組合せＣＬＴの最外側の隙間（７１、７３）にＣＬＴ−Ｋ−１３およびＣＬＴ−Ｋ−１４の前方部が入り、十字形に交叉したＣＬＴ壁を作製できる。この場合、十字に交差した部分の中央に隙間７２が残る。尚、本実施形態の場合、片側だけ（たとえば、ＣＬＴ−Ｋ−１４を使用しない）を用いればＴ字型のＣＬＴ壁も作製できる。
【０１０１】
図１８〜図２０を一般化すると次のようになる。
奇数層（２ｍ＋１：ｍ＝１、２、３、・・・）のプライが積層された２つのＣＬＴから成る２組の組合せＣＬＴ（ＣＬＴ−Ｊ−１１とＣＬＴ−Ｊ−１２、ＣＬＴ−Ｊ−１３とＣＬＴ−Ｊ−１４）（すべてのＣＬＴの積層プライ数は同じ枚数である）において、奇数層目のプライを構成するラミナの長手方向は偶数層目のプライを構成するラミナの長手方向と直交するＣＬＴであり、偶数層目のプライを構成するラミナの数および幅および厚み（ｔ）は同じであり、ラミナの枚数は奇数枚であり、各ＣＬＴにおいて、偶数層目のラミナの長手方向の一方を前方とする。
【０１０２】
ＣＬＴ−Ｊ−１１の前方面において、偶数層目のプライにおける奇数枚目のラミナの前方面は、偶数枚目のラミナの前方面よりｘ５だけへこんでおり、偶数層目のプライにおける偶数枚目のラミナの前方面は、奇数層目のプライにおいて前方にあるラミナの前方側面と同じ位置にあり、ＣＬＴ−Ｊ−１２の前方面において、偶数層目のプライにおける奇数枚目のラミナの前方面は、偶数枚目のラミナの前方面よりｙ５だけ飛び出しており、偶数層目のプライにおける偶数枚目のラミナの前方面は、奇数層目のプライにおいて前方にあるラミナの前方側面と同じ位置にある。
【０１０３】
ＣＬＴ−Ｊ−１３の前方面において、最外側のプライにおいて前方にあるラミナの前方側面はすべて同じ位置にあり、偶数層目のプライにおける奇数枚目のラミナの前方面は、最外側のプライにおいて前方にあるラミナの前方側面よりｙ６だけ飛び出しており、偶数層目のプライにおける偶数枚目のラミナの前方面は、奇数枚目のラミナの前方面よりｙ７だけ飛び出しており、奇数層目のプライ（最外側のプライを除く）において前方にあるラミナの前方側面は、最外側のプライにおいて前方にあるラミナの前方側面よりｙ６だけ飛び出しており、ＣＬＴ−Ｊ−１４はＣＬＴ−Ｊ−１３と同じ構造である。
【０１０４】
ＣＬＴ−Ｊ−１１およびＣＬＴ−Ｊ−１２を前方面において対応するラミナを合わせて嵌めることによって、偶数枚目のラミナ同士の前面においてｙ５−ｘ５の隙間が形成されることを特徴とし、ここで、ｙ５−ｘ５＝ＣＬＴの厚み−２ｔ、ｙ６＝ｔ、２ｙ７＝ＣＬＴの厚み−２ｔとしたとき、前記隙間の一方側から、ＣＬＴ―Ｊ−１３の飛び出し部（凸部）を入れ、前記隙間の他方側からＣＬＴ―Ｊ−１４の飛び出し部（凸部）を入れて、ＣＬＴ−Ｊ−１１およびＣＬＴ−Ｊ−１２の組合せＣＬＴに嵌め込むことによって、ＣＬＴ−Ｊ−１３とＣＬＴ−Ｊ−１４との組合せＣＬＴがＣＬＴ―Ｊ−１１とＣＬＴ―Ｊ−１２との組合せＣＬＴと十字形に交叉するＣＬＴを作製できる。
【０１０５】
第７の実施形態の変形として、図１９に示すＣＬＴ−Ｋ−１３およびＣＬＴ−Ｋ−１４において、ｙ６＝０としても、ＣＬＴ−Ｋ−１１およびＣＬＴ−Ｋ−１２の組合せＣＬＴの隙間にＣＬＴ−Ｋ−１３およびＣＬＴ−Ｋ−１４の飛び出た部分を入れることができる。すなわち、図１８（ｆ）に示す隙間７４にＣＬＴ−Ｋ−１３の飛び出た部分（たとえば、Ｎ２２、Ｎ２４）を挿入し、隙間７５にＣＬＴ−Ｋ−１３の飛び出た部分（たとえば、Ｎ４２、Ｎ４４）を挿入する。図２１は、このようにして作製した十字形に交叉するＣＬＴ壁を示す図である。これによっても十字形に交叉したＣＬＴ壁を作製できるが、ＣＬＴが十字形に交叉する部分に３箇所の隙間７１、７２、７３が形成される。図２０および図２１に示す十字形交叉ＣＬＴの結合を高めるために、適切な接着剤や接合金具等の接合部材を用いることもできる。
【０１０６】
これを一般化すると次のようになる。奇数層（２ｍ＋１：ｍ＝１、２、３、・・・）のプライが積層された２つのＣＬＴから成る２組の組合せＣＬＴ（ＣＬＴ−Ｊ−１５とＣＬＴ−Ｊ−１６、ＣＬＴ−Ｊ−１７とＣＬＴ−Ｊ−１８）（すべてのＣＬＴの積層プライ数は同じ枚数である）において、奇数層目のプライを構成するラミナの長手方向は偶数層目のプライを構成するラミナの長手方向と直交するＣＬＴであり、偶数層目のプライを構成するラミナの数および幅および厚み（ｔ）は同じであり、ラミナの枚数は奇数枚であり、各ＣＬＴにおいて、偶数層目のラミナの長手方向の一方を前方とする。
【０１０７】
ＣＬＴ−Ｊ−１５の前方面において、偶数層目のプライにおける奇数枚目のラミナの前方面は、偶数枚目のラミナの前方面よりｘ５だけへこんでおり、偶数層目のプライにおける偶数枚目のラミナの前方面は、奇数層目のプライにおいて前方にあるラミナの前方側面と同じ位置にあり、ＣＬＴ−Ｊ−１６の前方面において、偶数層目のプライにおける奇数枚目のラミナの前方面は、偶数枚目のラミナの前方面よりｙ５だけ飛び出しており、偶数層目のプライにおける偶数枚目のラミナの前方面は、奇数層目のプライにおいて前方にあるラミナの前方側面と同じ位置にある。
【０１０８】
ＣＬＴ−Ｊ−１７の前方面において、奇数層目のプライにおいて前方にあるラミナの前方側面はすべて同じ位置にあり、偶数層目のプライにおける奇数枚目のラミナの前方面は、奇数層目のプライにおいて前方にあるラミナの前方側面と同じ位置にあり、偶数層目のプライにおける偶数枚目のラミナの前方面は、奇数枚目のラミナの前方面よりｙ７だけ飛び出しており、ＣＬＴ−Ｊ−１８はＣＬＴ−Ｊ−１７と同じ構造である。
【０１０９】
ＣＬＴ−Ｊ−１５およびＣＬＴ−Ｊ−１６を前方面において対応するラミナを合わせて嵌めることによって、偶数枚目のラミナ同士の前面においてｙ５−ｘ５の隙間が形成され、ここで、ｙ５−ｘ５＝ＣＬＴの厚み−２ｔ、２ｙ７＝ＣＬＴの厚み−２ｔとしたとき、
前記隙間の一方側から、ＣＬＴ―Ｊ−１７の飛び出し部（凸部）を入れ、前記隙間の他方側からＣＬＴ―Ｊ−１８の飛び出し部（凸部）を入れて、ＣＬＴ−Ｊ−１５およびＣＬＴ−Ｊ−１６の組合せＣＬＴに嵌め込むことによって、ＣＬＴ−Ｊ−１７とＣＬＴ−Ｊ−１８との組合せＣＬＴがＣＬＴ―Ｊ−１５とＣＬＴ―Ｊ−１６との組合せＣＬＴと十字形に交叉するＣＬＴを作製できる。
【０１１０】
図１５は、本発明の第６の実施形態を示す図である。本実施形態は、柱材や梁材等を接続する部材をＣＬＴで構成するものである。図１５（ｂ）はその接続部材ＣＬＴ−Ｋ−９の平面図を示す。図１５（ａ）は接続部材ＣＬＴ−Ｋ−９の立面図（背面図）で、ラミナ５３側から見た図である。図１５（ｃ）は接続部材ＣＬＴ−Ｋ−９の立面図（正面図）で、ラミナ５１側から見た図である。図１５（ｄ）は接続部材ＣＬＴ−Ｋ−９の右側面図であり、図１５（ｅ）は接続部材ＣＬＴ−Ｋ−９の右側面図である。破線は奥側にあることを示す。第６の実施形態は、３層のプライＰ１、Ｐ２．Ｐ３から構成される。
【０１１１】
１層目のプライＰ１は大きさ（長さ）の異なるラミナ５１（５１−１、２、３）から成り、中央のラミナ５１−２の長さ（縦方向または高さ方向）が最も長く、その両側のラミナ５１−１および５１−３はほぼ同じ長さ（縦方向または高さ方向）である。（が、異なっていても良い。）またこれらのラミナの幅（横方向または水平方向）はほぼ同じである。（が、異なっていても良い。）２層目のプライＰ２は１枚のラミナ５２で構成され、プライＰ１およびプライＰ３の右側前方面に対して飛び出ており、プライＰ１およびプライＰ３の左側前方面に対してへこんでいる。ラミナ５２の長さ（縦方向または高さ方向）はプライＰ１を構成するラミナの長さと同じである。（が、異なっていても良い。）３層目のプライＰ３は大きさ（長さ）の異なるラミナ５３（５３−１、２、３）から成り、中央のラミナ５３−２の長さ（縦方向または高さ方向）が最も長く、その両側のラミナ５３−１および５３−３はほぼ同じ長さ（縦方向または高さ方向）である。（が、異なっていても良い。）またこれらのラミナの幅（横方向または水平方向）はほぼ同じである。ここでは、プライＰ１を構成するラミナと同じ大きさのラミナを用いている。プライＰ１を構成するラミナおよびプライＰ３を構成するラミナの繊維方向は、ほぼ同じであり、プライＰ２を構成するラミナの繊維方向と直交する。
【０１１２】
図１５（ｂ）の平面図では、ラミナ５１−２および５３−２が他のラミナよりも長さが長く、高さ方向に飛び出していることを示すために点模様で示している。また、Ｐ２の左側前方面をＯ１と付している。図１５（ｄ）の左側面図において、ラミナ５２がへこんでいることを示すために斜線模様で示しており、図１５（ｅ）の右側面図において、ラミナ５２が飛び出ていることを示すために点模様で示している。このように、接続部材ＣＬＴ−Ｋ−９は、プライＰ１（ラミナ５１−２）とプライＰ３（ラミナ５３−２）との間のＰ２に隙間５４が形成されている。本実施形態の接続部材ＣＬＴ−Ｋ−９を用いて、この隙間に柱や梁、あるいは板材を嵌めてそれらを接続部材ＣＬＴ−Ｋ−９に固定できる。
【０１１３】
図１６は、図１５に示した接続部材ＣＬＴ−Ｋ−９を土台として用いて、柱を固定する状態を示す図である。従来は、木造家屋を建てるとき、地面に基礎を作り、その上に土台としての梁や柱を乗せる。図１６（ｂ）は立面図（正面図）、図１６（ａ）は左側面図、図１６（ｃ）は右側面図、図１６（ｄ）は平面図（上面図）で柱５６を透かして描いている。図１６に示すように、地面６０に基礎５５を作る。この基礎は地面に直接木材が触れないようにし、地面からの水分や湿気、虫（たとえばシロアリ）などが木材に侵入しないようにしたもので、たとえば、石材やコンクリート材で作製される。その基礎５５の上に本発明の接続部材ＣＬＴ−Ｋ−９を土台として配置する。この接続部材ＣＬＴ−Ｋ―９は防水処理、防虫処理や防腐処理等を施している。またこの接続部材ＣＬＴ−Ｋ―９は基礎に定着された緊結金物（たとえば、引張ボルトや羽子板ボルト）等で基礎に緊結される。このＣＬＴ−Ｋ−９の上に柱５６をたてる、柱５６は接続部材ＣＬＴ−Ｋ−９の形状に合わせた加工をしており、柱５６の接続部は、隙間５４に合うように凸状の形状をしており、また、凸形状の５１−２および５３−２に合うように凹状の形状をしている。これらの柱５６の接続部の凸状部分および凹状部分を、接続部材ＣＬＴ−Ｋ−９の隙３４や凸形状の５１−２および５３−２に嵌め合わせて、柱５６を接続部材ＣＬＴ−Ｋ−９に固定する。くぎ、ボルト、ネジ、その他の接合金具、接着剤等の接合部材を用いて、接続部材ＣＬＴ−Ｋ−９と柱５６の結合を強固にすることもできる。柱５６自体は接続部材と接触しているだけで、基礎５５と接触していない。従って、柱５６自体に防水・防虫・防腐処理等を施す必要がない。
【０１１４】
図１７は、図１５に示した接続部材ＣＬＴ−Ｋ−９を土台として用いて、梁を固定する状態を示す図である。基礎５５の上に土台としての接続部材ＣＬＴ−Ｋ−９を乗せて、隣同士の土台の間に梁５７をかける。梁５７は接続部材ＣＬＴ−Ｋ−９の形状に合わせた加工をしており、梁５７の接続部は、隙間５４に合うように凸状の形状をしており、また、凸形状の５１−２および５３−２に合うように凹状の形状をしている。これらの梁５７の接続部の凸状部分および凹状部分を、接続部材ＣＬＴ−Ｋ−９の隙３４や凸形状の５１−２および５３−２に嵌め合わせて、梁５７を接続部材ＣＬＴ−Ｋ−９に固定する。くぎ、ボルト、ネジ、その他の接合金具、接着剤等の接合部材を用いて、接続部材ＣＬＴ−Ｋ−９と梁５７の結合を強固にすることもできる。梁５７自体は接続部材と接触しているだけで、基礎５５と接触していない。従って、梁５７自体に防水・防虫・防腐処理等を施す必要がない。
【０１１５】
基礎に接触する柱や梁等の木材は防腐・防虫処理等を施す必要があるが、従来工法では、柱や梁等は大型部材であるため、防腐・防虫処理等を施すのが大変であった。たとえば、大きな容器に防腐・防虫液を入れてそれに浸漬処理するなどの大掛かりな容器を用意したり、手間もかかっていた、これに対して本発明の接続部材ＣＬＴ−Ｋ−９は基礎に乗せる程度の大きさで良いので、防腐・防虫処理等に使用する容器も小型のもので十分であり、軽く小さいので手間も余りかからない。また、接続部材ＣＬＴ−Ｋ−９に接続する柱や梁もＣＬＴ材で構成することが簡単にできる。すなわち、これまでに説明したように接続部材ＣＬＴ−Ｋ−９の形状に合わせて、柱や梁を構成するラミナに凹凸を形成すれば良いだけである。図１５に示す接続部材の形状は家屋の形状や家屋の強度に合わせて変更することもできる。たとえば、梁と梁あるいは梁と柱が角部（Ｌ字形）で交わる場合や、Ｔ字形で交わる場合も、それに合わせた接続部材とすれば良い。ＣＬＴ材自体は、隣接して積層するラミナの繊維方向が直交しているので強度が強いので柱や梁にも適用可能であるから、本実施形態の接続部材を用いてＣＬＴを土台としても使用できる。
【０１１６】
以上、詳細に説明したように、家屋で用いる殆どの部材を本発明のＣＬＴ材で作製できる。たとえば、柱がない壁式構造である木質パネル構造にも適用できる。また木質パネル構造も含めて本発明のＣＬＴは組立式であるから木質プレハブ住宅にも適用できる。また、ＣＬＴを組み合わせて任意のサイズの大ＣＬＴを作製できるので、小型パネル方式から大型パネル方式にも適用できる。さらに床・壁・屋根等は平面構造であり、柱や梁も本発明のＣＬＴを積層すれば良いので、これらに本発明のＣＬＴを適用できる。また本発明のＣＬＴは強度も大きいので、３階建て以上の高層木造建築にも適用できる。
尚、本明細書において、明細書のある部分に記載し説明した内容について記載しなかった他の部分においても矛盾なく適用できることに関しては、当該他の部分に当該内容を適用できることは言うまでもない。さらに、前記実施形態は一例であり、要旨を逸脱しない範囲内で種々変更して実施でき、本発明の権利範囲が前記実施形態に限定されないことも言うまでもない。
【産業上の利用可能性】
【０１１７】
本発明のＣＬＴの構造は、他の積層構造を有する木質材に適用できる。
【符号の説明】
【０１１８】
Ｌij・・・ラミナ、Ｐi・・・プライ、１１・・・ラミナ、１２・・・ラミナ
【図１】
2017119436.tif 000003
【図２】
2017119436.tif 000004
【図３】
2017119436.tif 000005
【図４】
2017119436.tif 000006
【図５】
2017119436.tif 000007
【図６】
2017119436.tif 000008
【図７】
2017119436.tif 000009
【図８】
2017119436.tif 000010
【図９】
2017119436.tif 000011
【図１０】
2017119436.tif 000012
【図１１】
2017119436.tif 000013
【図１２】
2017119436.tif 000014
【図１３】
2017119436.tif 000015
【図１４】
2017119436.tif 000016
【図１５】
2017119436.tif 000017
【図１６】
2017119436.tif 000018
【図１７】
2017119436.tif 000019
【図１８】
2017119436.tif 000020
【図１９】
2017119436.tif 000021
【図２０】
2017119436.tif 000022
【図２１】
2017119436.tif 000023